(57)【特許請求の範囲】
【請求項１】
２つの基板間に液晶分子とともに配置され、前記液晶分子を自発的に配向させる配向助剤であって、
前記基板に対する親和性を有する少なくとも１つの第１の親和性基を含む第１の化合物と、
前記基板に対する親和性を有し、かつ前記第１の親和性基より極性が低い少なくとも１つの第２の親和性基を含む第２の化合物と、を含有し、
前記第１の親和性基は、下記一般式（Ｋ１−１）〜（Ｋ１−３）で表される群：
【化１】
0006690782.tif 000109
（式中、
左端の黒点は結合手を表し、
ＷＫ２は、メチン基、Ｃ−ＣＨ３、Ｃ−Ｃ２Ｈ５、窒素原子又は珪素原子を表し、
ＷＫ３は、炭素原子を表し、
Ｘ１〜Ｘ５は、それぞれ独立して、水素原子、−ＯＨ基又はＣＨ２＝Ｃ（ＣＨ３）ＣＯＯ−を表し、
Ｘ１及びＸ２のうちの少なくとも１つは、−ＯＨ基を表し、
Ｘ３、Ｘ４及びＸ５のうちの少なくとも１つは、−ＯＨ基を表し、
Ｓｐ１、Ｓｐ２及びＳｐ３は、それぞれ単結合又はスペーサー基を表す。）
より選ばれ、
前記第２の親和性基は、下記一般式（Ｋ２−１）、（Ｋ２−３）、（Ｋ２−８）及び（Ｋ２−９）で表される群：
【化２】
0006690782.tif 000110
（式中、
左端の黒点は結合手を表し、
任意のメチレン基は、それぞれ独立して、炭素原子数１〜５の直鎖又は分岐のアルキル基、炭素原子数１〜５の直鎖又は分岐のアルキルオキシ基、又は炭素原子数１〜５の直鎖又は分岐のペルフルオロアルキル基で置換されていてもよく、
ＷＫ１は、メチン基、Ｃ−ＣＨ３、Ｃ−Ｃ２Ｈ５又は窒素原子を表し、
ＸＫ１及びＹＫ１は、それぞれ独立して、−ＣＨ２−、酸素原子又は硫黄原子を表し、
ＺＫ１は、酸素原子又は硫黄原子を表す。）
より選ばれる配向助剤。
【請求項２】
第２の化合物は、一般式（Ｋ２−１）で表される第２の親和性基を含む請求項１に記載の配向剤。
【請求項３】
前記第１の化合物及び前記第２の化合物は、それぞれ少なくとも１つの重合性基を含む請求項１又は２に記載の配向助剤。
【請求項４】
前記重合性基は、下記一般式（Ｐ−１）〜（Ｐ−１３）で表される群より選ばれる請求項３に記載の配向助剤。
【化３】
0006690782.tif 000111
（式中、右端の黒点は結合手を表す。）
【請求項５】
前記第１の親和性基は、水酸基を含み、前記第２の親和性基は、エーテル基又はカーボネート基を含む請求項１〜４のいずれか１項に記載の配向助剤。
【請求項６】
前記第１の化合物及び前記第２の化合物は、それぞれメソゲン基を含み、
前記第１の親和性基、第２の親和性基及び前記重合性基は、それぞれ直接又はスペーサー基を介して前記メソゲン基に結合している請求項１〜５のいずれか１項に記載の配向助剤。
【請求項７】
前記第１の化合物及び前記第２の化合物は、それぞれ前記メソゲン基の前記第１の親和性基又は前記第２の親和性基と反対側に結合した末端基を含む請求項６に記載の配向助剤。
【請求項８】
前記末端基は、炭素原子数１〜４０の直鎖又は分岐のアルキル基、炭素原子数１〜４０の直鎖又は分岐のハロゲン化アルキル基（ただし、アルキル基又はハロゲン化アルキル基中の−ＣＨ２−は、−ＣＨ＝ＣＨ−、−Ｃ≡Ｃ−、−Ｏ−、−ＮＨ−、−ＣＯＯ−又は−ＯＣＯ−で置換されてもよいが、−Ｏ−は連続にはならない。）又は直接又はスペーサー基を介して前記メソゲン基に結合している重合性基で表される請求項７に記載の配向助剤。
【請求項９】
前記スペーサー基は、−ＣＨ＝ＣＨ−、−ＣＦ＝ＣＦ−、−Ｃ≡Ｃ−、−ＣＯＯ−、−ＯＣＯ−、−ＯＣＯＯ−、−ＯＯＣＯ−、−ＣＦ２Ｏ−、−ＯＣＦ２−、−ＣＨ＝ＣＨＣＯＯ−、−ＯＣＯＣＨ＝ＣＨ−、−ＣＨ２−ＣＨ２ＣＯＯ−、−ＯＣＯＣＨ２−ＣＨ２−、−ＣＨ＝Ｃ（ＣＨ３）ＣＯＯ−、−ＯＣＯＣ（ＣＨ３）＝ＣＨ−、−ＣＨ２−ＣＨ（ＣＨ３）ＣＯＯ−、−ＯＣＯＣＨ（ＣＨ３）−ＣＨ２−、−ＯＣＨ２ＣＨ２Ｏ−又は炭素原子数１〜２０の分岐又は直鎖のアルキレン基（ただし、アルキレン基中の１個又は隣接しない２個以上の−ＣＨ２−は−Ｏ−、−ＣＯＯ−又は−ＯＣＯ−で置換されてもよい。）である請求項６〜８のいずれか１項に記載の配向助剤。
【請求項１０】
前記メソゲン基は、下記一般式（i）：
【化４】
0006690782.tif 000112
（式中、
左端の黒点及び右端の黒点は結合手を表し、
Ａｉ１は、２価の６員環芳香族基、２価の６員環複素芳香族基、２価の６員環脂肪族基又は２価の６員環複素脂肪族基を表し、
これらの環構造中の水素原子は、ハロゲン原子、炭素原子数１〜１０の直鎖又は分岐のアルキル基、炭素原子数１〜１０の直鎖又は分岐のハロゲン化アルキル基、炭素原子数１〜１０の直鎖又は分岐のアルコキシ基又はＰｉ１−Ｓｐｉ１−で置換されていてもよく、ここで、Ｐｉ１は、前記一般式（Ｐ−１）〜（Ｐ−１３）で表される群より選ばれる重合性基を表し、Ｓｐｉ１は、Ｚｉ１と同様の意味を表し、
Ｚｉ１は、単結合、−ＣＨ＝ＣＨ−、−ＣＦ＝ＣＦ−、−Ｃ≡Ｃ−、−ＣＯＯ−、−ＯＣＯ−、−ＯＣＯＯ−、−ＯＯＣＯ−、−ＣＦ２Ｏ−、−ＯＣＦ２−、−ＣＨ＝ＣＨＣＯＯ−、−ＯＣＯＣＨ＝ＣＨ−、−ＣＨ２−ＣＨ２ＣＯＯ−、−ＯＣＯＣＨ２―ＣＨ２−、−ＣＨ＝Ｃ（ＣＨ３）ＣＯＯ−、−ＯＣＯＣ（ＣＨ３）＝ＣＨ−、−ＣＨ２−ＣＨ（ＣＨ３）ＣＯＯ−、−ＯＣＯＣＨ（ＣＨ３）―ＣＨ２−、−ＯＣＨ２ＣＨ２Ｏ−又は炭素原子数２〜２０のアルキレン基（ただし、アルキレン基中の１個又は隣接しない２個以上の−ＣＨ２−は−Ｏ−、−ＣＯＯ−又は−ＯＣＯ−で置換されてもよい。）を表し、
ｍｉ１は、１〜５の整数を表し、
ｍｉ１が２以上の場合、複数のＡｉ１は、互いに同一であっても異なっていてもよい。）
で表される請求項６〜９のいずれか１項に記載の配向助剤。
【請求項１１】
請求項１〜１０のいずれか１項に記載の配向助剤と、液晶分子とを含有し、誘電率異方性（Δε）が負であることを特徴とする液晶組成物。
【請求項１２】
前記液晶分子は、下記一般式（Ｎ−１）〜（Ｎ−３）で表される群：
【化５】
0006690782.tif 000113
（式中、
ＲＮ１１、ＲＮ１２、ＲＮ２１、ＲＮ２２、ＲＮ３１及びＲＮ３２は、それぞれ独立して、炭素原子数１〜８のアルキル基（ただし、アルキル基中の１個又は隣接していない２個以上の−ＣＨ２−は、それぞれ独立して、−ＣＨ＝ＣＨ−、−Ｃ≡Ｃ−、−Ｏ−、−ＣＯ−、−ＣＯＯ−又は−ＯＣＯ−によって置換されていてもよい。）を表し、
ＡＮ１１、ＡＮ１２、ＡＮ２１、ＡＮ２２、ＡＮ３１及びＡＮ３２は、それぞれ独立して、
（ａ）  １，４−シクロヘキシレン基（ただし、この基中に存在する１個の−ＣＨ２−又は隣接していない２個以上の−ＣＨ２−は−Ｏ−に置換されてもよい。）、
（ｂ）  １，４−フェニレン基（ただし、この基中に存在する１個の−ＣＨ＝又は隣接していない２個以上の−ＣＨ＝は−Ｎ＝に置換されてもよい。）、
（ｃ）  ナフタレン−２，６−ジイル基、１，２，３，４−テトラヒドロナフタレン−２，６−ジイル基又はデカヒドロナフタレン−２，６−ジイル基（ただし、ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置換されてもよい。）、及び
（ｄ）  １，４−シクロヘキセニレン基
からなる群より選ばれる基を表し、
前記基（ａ）、基（ｂ）、基（ｃ）及び基（ｄ）は、それぞれ独立して、シアノ基、フッ素原子又は塩素原子で置換されていてもよく、
ＺＮ１１、ＺＮ１２、ＺＮ２１、ＺＮ２２、ＺＮ３１及びＺＮ３２は、それぞれ独立して、単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ＸＮ２１は、水素原子又はフッ素原子を表し、
ＴＮ３１は、−ＣＨ２−又は酸素原子を表し、
ｎＮ１１、ｎＮ１２、ｎＮ２１、ｎＮ２２、ｎＮ３１及びｎＮ３２は、それぞれ独立して、０〜３の整数を表すが、ｎＮ１１＋ｎＮ１２、ｎＮ２１＋ｎＮ２２及びｎＮ３１＋ｎＮ３２は、それぞれ独立して１、２又は３であり、
ＡＮ１１〜ＡＮ３２、ＺＮ１１〜ＺＮ３２がそれぞれ複数存在する場合は、それらは互いに同一であっても異なっていてもよい。）
から選ばれる化合物を含む請求項１１に記載の液晶組成物。
【請求項１３】
前記液晶分子は、下記一般式（Ｌ）で表される化合物を含む請求項１１又は１２に記載の液晶組成物。
【化６】
0006690782.tif 000114
（式中、
ＲＬ１及びＲＬ２は、それぞれ独立して炭素原子数１〜８のアルキル基（ただし、アルキル基中の１個又は隣接していない２個以上の−ＣＨ２−は、それぞれ独立して、−ＣＨ＝ＣＨ−、−Ｃ≡Ｃ−、−Ｏ−、−ＣＯ−、−ＣＯＯ−又は−ＯＣＯ−によって置換されていてもよい。）を表し、
ｎＬ１は、０、１、２又は３を表し、
ＡＬ１、ＡＬ２及びＡＬ３は、それぞれ独立して、
（ａ）  １，４−シクロヘキシレン基（ただし、この基中に存在する１個の−ＣＨ２−又は隣接していない２個以上の−ＣＨ２−は−Ｏ−に置換されてもよい。）、
（ｂ）  １，４−フェニレン基（ただし、この基中に存在する１個の−ＣＨ＝又は隣接していない２個以上の−ＣＨ＝は−Ｎ＝に置換されてもよい。）、及び
（ｃ）  ナフタレン−２，６−ジイル基、１，２，３，４−テトラヒドロナフタレン−２，６−ジイル基又はデカヒドロナフタレン−２，６−ジイル基（ただし、ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置換されてもよい。）
からなる群より選ばれる基を表し、
前記基（ａ）、基（ｂ）及び基（ｃ）は、それぞれ独立して、シアノ基、フッ素原子又は塩素原子で置換されていてもよく、
ＺＬ１及びＺＬ２は、それぞれ独立して、単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ｎＬ１が２又は３であってＡＬ２が複数存在する場合は、それらは互いに同一であっても異なっていてもよく、ｎＬ１が２又は３であってＺＬ２が複数存在する場合は、それらは互いに同一であっても異なっていてもよいが、一般式（Ｎ−１）、（Ｎ−２）及び（Ｎ−３）で表される化合物を除く。）
【請求項１４】
重合性化合物を更に含有する請求項１１〜１３のいずれか１項に記載の液晶組成物。
【請求項１５】
前記重合性化合物は、下記一般式（Ｐ）で表される化合物の少なくとも１種を含む請求項１４に記載の液晶組成物。
【化７】
0006690782.tif 000115
（式中、
Ｚｐ１は、フッ素原子、シアノ基、水素原子、水素原子がハロゲン原子に置換されていてもよい炭素原子数１〜１５のアルキル基、水素原子がハロゲン原子に置換されていてもよい炭素原子数１〜１５のアルコキシ基、水素原子がハロゲン原子に置換されていてもよい炭素原子数１〜１５のアルケニル基、水素原子がハロゲン原子に置換されていてもよい炭素原子数１〜１５のアルケニルオキシ基又は−Ｓｐｐ２−Ｒｐ２を表し、
Ｒｐ１及びＲｐ２は、それぞれ下記式（Ｒ−Ｉ）〜式（Ｒ−ＩＸ）：
【化８】
0006690782.tif 000116
（式中、
＊でＳｐｐ１又はＳｐｐ２と結合し、
Ｒ２〜Ｒ６は、それぞれ独立して、水素原子、炭素原子数１〜５個のアルキル基又は炭素原子数１〜５個のハロゲン化アルキル基を表し、
Ｗは、単結合、−Ｏ−又はメチレン基を表し、
Ｔは、単結合又は−ＣＯＯ−を表し、
ｐ、ｔ及びｑは、それぞれ独立して、０、１又は２を表す。）
のいずれかを表し、
Ｓｐｐ１及びＳｐｐ２は、それぞれスペーサー基を表し、
Ｌｐ１及びＬｐ２は、それぞれ独立して、単結合、−Ｏ−、−Ｓ−、−ＣＨ２−、−ＯＣＨ２−、−ＣＨ２Ｏ−、−ＣＯ−、−Ｃ２Ｈ４−、−ＣＯＯ−、−ＯＣＯ−、−ＯＣＯＯＣＨ２−、−ＣＨ２ＯＣＯＯ−、−ＯＣＨ２ＣＨ２Ｏ−、−ＣＯ−ＮＲａ−、−ＮＲａ−ＣＯ−、−ＳＣＨ２−、−ＣＨ２Ｓ−、−ＣＨ＝ＣＲａ−ＣＯＯ−、−ＣＨ＝ＣＲａ−ＯＣＯ−、−ＣＯＯ−ＣＲａ＝ＣＨ−、−ＯＣＯ−ＣＲａ＝ＣＨ−、−ＣＯＯ−ＣＲａ＝ＣＨ−ＣＯＯ−、−ＣＯＯ−ＣＲａ＝ＣＨ−ＯＣＯ−、−ＯＣＯ−ＣＲａ＝ＣＨ−ＣＯＯ−、−ＯＣＯ−ＣＲａ＝ＣＨ−ＯＣＯ−、−（ＣＨ２）ｚ−Ｃ（＝Ｏ）−Ｏ−、−（ＣＨ２）ｚ−Ｏ−（Ｃ＝Ｏ）−、−Ｏ−（Ｃ＝Ｏ）−（ＣＨ２）ｚ−、−（Ｃ＝Ｏ）−Ｏ−（ＣＨ２）ｚ−、−ＣＨ２（ＣＨ３）C−Ｃ（＝Ｏ）−Ｏ−、−ＣＨ２（ＣＨ３）C−Ｏ−（Ｃ＝Ｏ）−、−Ｏ−（Ｃ＝Ｏ）−C（ＣＨ３）ＣＨ２、−（Ｃ＝Ｏ）−Ｏ−C（ＣＨ３）−ＣＨ２、−ＣＨ＝ＣＨ−、−ＣＦ＝ＣＦ−、−ＣＦ＝ＣＨ−、−ＣＨ＝ＣＦ−、−ＣＦ２−、−ＣＦ２Ｏ−、−ＯＣＦ２−、−ＣＦ２ＣＨ２−、−ＣＨ２ＣＦ２−、−ＣＦ２ＣＦ２−又は−Ｃ≡Ｃ−（ただし、式中、Ｒａは、それぞれ独立して水素原子又は炭素原子数１〜４のアルキル基を表し、ｚは１〜４の整数を表す。）を表し、
Ｍｐ２は、１，４−フェニレン基、１，４−シクロヘキシレン基、アントラセン−２，６−ジイル基、フェナントレン−２，７−ジイル基、ピリジン−２，５−ジイル基、ピリミジン−２，５−ジイル基、ナフタレン−２，６−ジイル基、インダン−２，５−ジイル基、１，２，３，４−テトラヒドロナフタレン−２，６−ジイル基、１，３−ジオキサン−２，５−ジイル基又は単結合を表すが、Ｍｐ２は無置換であるか又は炭素原子数１〜１２のアルキル基、炭素原子数１〜１２のハロゲン化アルキル基、炭素原子数１〜１２のアルコキシ基、炭素原子数１〜１２のハロゲン化アルコキシ基、ハロゲン原子、シアノ基、ニトロ基若しくは−Ｒｐ１で置換されていてもよく、
Ｍｐ１は、下記式（ｉ−１１）〜（ｉｘ−１１）：
【化９】
0006690782.tif 000117
（式中、＊でＳｐｐ１と結合し、＊＊でＬｐ１、Ｌｐ２又はＺｐ１と結合する。）
のいずれかを表し、
Ｍｐ３は、下記式（ｉ−１３）〜（ｉｘ−１３）：
【化１０】
0006690782.tif 000118
（式中、＊でＺｐ１と結合し、＊＊でＬｐ２と結合する。）
のいずれかを表し、
ｍｐ２〜ｍｐ４は、それぞれ独立して、０、１、２又は３を表し、
ｍｐ１及びｍｐ５は、それぞれ独立して、１、２又は３を表し、
Ｚｐ１が複数存在する場合には、それらは互いに同一であっても異なっていてもよく、Ｒｐ１が複数存在する場合には、それらは互いに同一であっても異なっていてもよく、Ｒｐ２が複数存在する場合には、それらは互いに同一であっても異なっていてもよく、Ｓｐｐ１が複数存在する場合には、それらは互いに同一であっても異なっていてもよく、Ｓｐｐ２が複数存在する場合には、それらは互いに同一であっても異なっていてもよく、Ｌｐ１が複数存在する場合には、それらは互いに同一であっても異なっていてもよく、Ｍｐ２が複数存在する場合には、それらは互いに同一であっても異なっていてもよい。）
【請求項１６】
２つの基板と、該２つの基板の間に設けられた請求項１１〜１５のいずれか１項に記載の液晶組成物を含む液晶層と、を備えることを特徴とする液晶表示素子。
【請求項１７】
前記液晶層は、前記第１の化合物及び前記第２の化合物の重合物を含む請求項１６に記載の液晶表示素子。
【請求項１８】
アクティブマトリックス駆動用である請求項１６又は１７に記載の液晶表示素子。
【請求項１９】
ＰＳＡ型、ＰＳＶＡ型、ＶＡ型、ＩＰＳ型、ＦＦＳ型又はＥＣＢ型である請求項１６〜１８のいずれか１項に記載の液晶表示素子。
【請求項２０】
前記２つの基板のうちの少なくとも一方の基板は、配向膜を有さない請求項１６〜１９のいずれか１項に記載の液晶表示素子。
【発明の詳細な説明】
【技術分野】
【０００１】
本発明は、配向助剤、液晶組成物及び液晶表示素子に関する。
【背景技術】
【０００２】
従来、ＶＡ方式の液晶ディスプレイでは、電圧無印加時に液晶分子の垂直配向を誘起し、電圧印加時に液晶分子の水平配向を実現するために、電極上に配向層として機能するポリイミド（ＰＩ）層が設けられている。しかしながら、ＰＩ層の製膜には、多大なコストを要するため、近年では、ＰＩ層を省略しつつも、液晶分子の配向を実現するための方法が検討されている。【０００３】
例えば、特許文献１には、負の誘電異方性を有する極性化合物の混合物を基礎とし、少なくとも１種類の自発配向性添加剤を含有することを特徴とする液晶媒体が開示され、この液晶媒体を、配向層を含まないディスプレイにおいて好適に使用し得る旨が記載されている。そして、特許文献１では、自発配向性添加剤として、水酸基を有する特定の化合物が用いられている。
【先行技術文献】
【特許文献】
【０００４】
【特許文献１】特表２０１４−５２４９５１号公報
【発明の概要】
【発明が解決しようとする課題】
【０００５】
しかしながら、本発明者らの検討によれば、特許文献１に記載されている自己配向性添加剤を用いた場合、液晶分子を垂直に配向させる配向規制力が十分ではなく、ＰＩ層を有さない液晶表示素子を作製した際、液晶表示素子の端部で液晶分子が所定の配向状態を示さないことに起因する配向ムラが生じ、改善が必要であること、また、該自発配向性添加剤を含有した液晶組成物を保存している際に結晶の析出が生じてしまい、保存安定性の点で改善の余地があることが判明した。【０００６】
そこで、本発明の目的は、配向助剤（自己配向性添加剤）と液晶分子とを含有する液晶組成物の保存安定性を確保でき、ＰＩ層を省略しても、液晶分子を自発的に垂直配向させる配向助剤を提供することにある。また、本発明の他の目的は、保存安定性に優れ、ＰＩ層を省略しても、ＰＳＡ型、ＰＳＶＡ型、ＶＡ型などの液晶表示素子を実現できる液晶組成物、及び該液晶組成物を用いた液晶表示素子を提供することにある。
【課題を解決するための手段】
【０００７】
本発明は、２つの基板間に液晶分子とともに配置され、前記液晶分子を自発的に配向させる配向助剤であって、
前記基板に対する親和性を有する少なくとも１つの第１の親和性基を含む第１の化合物と、
前記基板に対する親和性を有し、かつ前記第１の親和性基より極性が低い少なくとも１つの第２の親和性基を含む第２の化合物と、を含有することを特徴とする配向助剤を提供する。【０００８】
また、本発明は、本発明の配向助剤と、液晶分子とを含有し、誘電率異方性（Δε）が負である液晶組成物を提供する。【０００９】
さらに、本発明は、２つの基板と、該２つの基板の間に設けられた本発明の液晶組成物を含む液晶層と、を備える液晶表示素子を提供する。
【発明の効果】
【００１０】
本発明によれば、保存安定性に優れ、ＰＩ層を省略しても、液晶分子の均一な垂直配向が可能な配向助剤、該配向助剤を含有した液晶組成物、及び該液晶組成物を用いた液晶表示素子の提供が可能となる。
【図面の簡単な説明】
【００１１】
【図１】液晶表示素子の一実施形態を模式的に示す図である。
【図２】図１におけるＩ線で囲まれた領域を拡大した平面図である。
【発明を実施するための形態】
【００１２】
以下、本発明の配向助剤、液晶組成物及び液晶表示素子について、好適実施形態に基づいて詳細に説明する。
（配向助剤）
本発明の配向助剤は、２つの基板間に液晶分子とともに配置されることにより、液晶分子を自発的に配向させ得る。この配向助剤は、基板に対する親和性を有する少なくとも１つの第１の親和性基を含む第１の化合物と、基板に対する親和性を有し、かつ第１の親和性基より極性が低い少なくとも１つの第２の親和性基を含む第２の化合物とを含有する。
【００１３】
第１の化合物及び第２の化合物は、それぞれ基板に対する親和性を有する親和性基と、この親和性基より基板に対する親和性の低い他の部分（他の構造）とを備える。
【００１４】
このため、配向助剤と液晶分子とを含有する液晶組成物を２つの基板間に供給して液晶層を形成した際に、第１の化合物及び第２の化合物の双方を、親和性基を基板に吸着（付着）させ、他の部分を基板から離れるように配置（配向）することができる。このように配置された第１の化合物及び第２の化合物の存在により、液晶層中において液晶分子を垂直方向に配向させた状態で保持することができる。
【００１５】
ここで、親和性基は、基板に吸着（付着）して、第１の化合物及び第２の化合物を基板に固定する機能を有することから、吸着性基（付着性基）、ペグ基、シンカー基（ｓｉｎｋｅｒ基）又はアンカー基とも称することができる。
【００１６】
このような本発明の配向助剤によれば、ＰＩ層を省略しても、液晶分子を配向させる（電圧無印加時に液晶分子の垂直配向を誘起し、電圧印加時に液晶分子の水平配向を実現する）ことが可能となる。したがって、第１の化合物及び第２の化合物は、いずれも液晶層中における液晶分子の自発配向を助けるために好適に使用される。
【００１７】
第１の親和性基と第２の親和性基とは、それらの極性が互いに異なっており、特に、第１の親和性基の極性が第２の親和性基より極性より高くなっている。このため、液晶組成物を基板上に供給すると、第１の親和性基は、第２の親和性基より早期に基板に吸着する。その結果、第１の化合物が第２の化合物より優先的に基板に固定される。
【００１８】
一方、第２の化合物は、基板上に均一に濡れ広がった後、基板に固定される。このとき、第２の化合物は、基板に固定された第１の化合物を基準（基点）にして整列（配向）することができる。
【００１９】
このようなことから、本発明の配向助剤は、少なくとも１つの第１の親和性基を含む第１の化合物と、第２の親和性基を含む第２の化合物とを含有する極性の親和性基を有する第２の化合物を含有することにより、液晶分子のより確実な配向規制力（配向ムラの発生防止効果）を発揮することができる。
【００２０】
また、第１の化合物は、比較的極性の高い第１の親和性基を有するため、その液晶組成物中に含まれる量を多くすると、析出し易くなる傾向にある。
【００２１】
本発明の配向助剤は、比較的極性の低い第２の親和性基を有する第２の化合物を含有することにより、第１の化合物の液晶組成物中での析出を防止又は抑制することができる。これにより、液晶組成物の保存安定性（特に、低温での保存時における安定性）を確保することができる。
【００２２】
なお、第１の化合物の量を少なくしても、本発明の配向助剤によれば、第２の化合物との相乗効果により、液晶分子の十分な配向規制力を発揮することができる。
【００２３】
また、配向助剤中における第１の化合物と第２の化合物との比率は、特に限定されないが、重量比で１：０．１〜１：１０程度であることが好ましく、１：０．５〜１：５程度であることがより好ましい。このような比率で第１の化合物と第２の化合物とを含有することにより、配向助剤は、液晶分子の配向規制力を高める効果と液晶組成物の保存安定性を確保する効果との双方を確実に発揮することができる。
【００２４】
使用する第１の化合物及び第２の化合物の具体的な量は、液晶組成物とした際の液晶分子の量との関係で規定することができる。
【００２５】
第１の化合物の量は、液晶分子１００重量％に対して、０．１〜１．５重量％程度であることが好ましく、０．３〜１．３重量％程度であることがより好ましい。
【００２６】
一方、第２の化合物の量も、液晶分子１００重量％に対して、０．１〜１．５重量％程度であることが好ましく、０．３〜１．３重量％程度であることがより好ましい。
【００２７】
なお、第１及び第２の化合物の合計量は、液晶分子の配向規制力を高める効果を必要かつ十分に発揮し得る範囲で、できるだけ少量（液晶分子１００重量％に対して、好ましくは１．４重量％以下、より好ましくは０．５〜１重量％程度）に調製することが好ましい。これにより、液晶組成物の保存安定性をより向上させることができる。
【００２８】
第１の親和性基及び前記第２の親和性基は、それぞれ下記群より選ばれる基を含み、第１の親和性基の極性より第２の親和性基の極性が低くなるように設計された置換基であることが好ましい。
【００２９】
【化１】
0006690782.tif 000002
【００３０】
（式中、黒点は結合手を表す。）
【００３１】
上記群より選ばれる基を含む置換基であれば、第１の親和性基と第２の親和性基とを、第１の親和性基の極性より第２の親和性基の極性が低くなるように容易に設計することができる。
【００３２】
第１の親和性基は、下記化２で示される群より選ばれる基を含むことが好ましく、下記一般式（Ｋ１−１）〜（Ｋ１−３）で表される群より選ばれることがより好ましい。
【００３３】
【化２】
0006690782.tif 000003
【００３４】
【化３】
0006690782.tif 000004
【００３５】
式（Ｋ１−１）〜（Ｋ１−３）中、左端の黒点は結合手を表し、
ＷＫ２は、メチン基、Ｃ−ＣＨ３、Ｃ−Ｃ２Ｈ５、窒素原子又は珪素原子を表し、
ＷＫ３は、炭素原子を表し、
Ｘ１〜Ｘ５は、それぞれ独立して、水素原子、−ＯＨ基又はＣＨ２＝Ｃ（ＣＨ３）ＣＯＯ−を表し、
Ｘ１及びＸ２のうちの少なくとも１つは、−ＯＨ基を表し、
Ｘ３、Ｘ４及びＸ５のうちの少なくとも１つは、−ＯＨ基を表し、
Ｓｐ１、Ｓｐ２及びＳｐ３は、それぞれ単結合又はスペーサー基を表す。
【００３６】
ここで、スペーサー基としては、例えば、−ＣＨ＝ＣＨ−、−ＣＦ＝ＣＦ−、−Ｃ≡Ｃ−、−ＣＯＯ−、−ＯＣＯ−、−ＯＣＯＯ−、−ＯＯＣＯ−、−ＣＦ２Ｏ−、−ＯＣＦ２−、−ＣＨ＝ＣＨＣＯＯ−、−ＯＣＯＣＨ＝ＣＨ−、−ＣＨ２−ＣＨ２ＣＯＯ−、−ＯＣＯＣＨ２−ＣＨ２−、−ＣＨ＝Ｃ（ＣＨ３）ＣＯＯ−、−ＯＣＯＣ（ＣＨ３）＝ＣＨ−、−ＣＨ２−ＣＨ（ＣＨ３）ＣＯＯ−、−ＯＣＯＣＨ（ＣＨ３）−ＣＨ２−、−ＯＣＨ２ＣＨ２Ｏ−又は炭素原子数１〜２０の分岐又は直鎖のアルキレン基（ただし、アルキレン基中の１個又は隣接しない２個以上の−ＣＨ２−は−Ｏ−、−ＣＯＯ−又は−ＯＣＯ−で置換されてもよい。）が好適である。
【００３７】
このような第１の親和性基は、十分に高い極性を有するため、基板に対するより高い親和力（吸着力）を発揮する。
【００３８】
Ｓｐ１、Ｓｐ２及びＳｐ３は、それぞれ単結合又はメチレン基が特に好ましい。
【００３９】
第１の親和性基の具体例としては、例えば、下記群に示される置換基が挙げられる。
【００４０】
【化４】
0006690782.tif 000005
【００４１】
（式中、黒点は結合手を表す。）
【００４２】
上記群の中でも、配向助剤としての化学的安定性を重要視する場合、第１の親和性基としては、Ｋ１−１、Ｋ１−２−１、Ｋ１−２−２及びＫ１−２−３が好ましい。また、液晶分子の配向性を重要視する場合、第１の親和性基としては、Ｋ１−２−１、Ｋ１−２−２及びＫ１−２−３が好ましい。
【００４３】
また、液晶組成物中への溶解性を重要視する場合、第１の親和性基としては、Ｋ１−２−４、Ｋ１−３−１、Ｋ１−３−２、Ｋ１−３−３、Ｋ１−３−４及びＫ１−３−５が好ましい。さらに、これらのバランスを重要視する場合、第１の親和性基としては、Ｋ１−２−１、Ｋ１−２−２、Ｋ１−２−３、Ｋ１−３−１、Ｋ１−３−２、Ｋ１−３−３及びＫ１−３−４がより好ましい。
【００４４】
一方、第２の親和性基としては、下記化５で示される群より選ばれる基を含むことが好ましく、下記一般式（Ｋ２−１）〜（Ｋ２−１４）で表される群より選ばれることがより好ましい。
【００４５】
【化５】
0006690782.tif 000006
【００４６】
【化６】
0006690782.tif 000007
【００４７】
式（Ｋ２−１）〜（Ｋ２−１４）中、左端の黒点は結合手を表し、
任意のメチレン基は、それぞれ独立して、炭素原子数１〜５の直鎖又は分岐のアルキル基、炭素原子数１〜５の直鎖又は分岐のアルキルオキシ基、又は炭素原子数１〜５の直鎖又は分岐のペルフルオロアルキル基で置換されていてもよく、
ＷＫ１は、メチン基、Ｃ−ＣＨ３、Ｃ−Ｃ２Ｈ５又は窒素原子を表し、
ＸＫ１及びＹＫ１は、それぞれ独立して、−ＣＨ２−、酸素原子又は硫黄原子を表し、
ＺＫ１は、酸素原子又は硫黄原子を表す。
【００４８】
ＵＫ１、ＶＫ１及びＳＫ１は、それぞれ独立して、メチン基又は窒素原子を表し（ただし、ＵＫ１がメチン基、ＶＫ１がメチン基、ＳＫ１が窒素原子の組み合わせは除く）、
ＲＫ１は、水素原子、炭素原子数１〜５の直鎖又は分岐のアルキル基、炭素原子数１〜５の直鎖又は分岐のアルキルオキシ基、又は炭素原子数１〜５の直鎖又は分岐のペルフルオロアルキル基を表す。
【００４９】
このような第２の親和性基を含む第２の化合物は、基板上をより均一に濡れ広がり易い。
【００５０】
上記群の中でも、配向助剤として化学的安定性を重要視する場合、第２の親和性基としては、（Ｋ２−１）、（Ｋ２−３）、（Ｋ２−８）、（Ｋ２−９）及び（Ｋ２−１３）が好ましい。また、液晶分子の配向性を重要視する場合、第２の親和性基としては、（Ｋ２−１）及び（Ｋ２−３）が好ましい。
また、液晶組成物中への溶解性を重要視する場合、第２の親和性基としては、（Ｋ２−１）、（Ｋ２−９）及び（Ｋ２−１３）が好ましい。さらに、これらのバランスを重要視する場合、第２の親和性基としては、（Ｋ２−１）及び（Ｋ２−３）がより好ましい。
【００５１】
第１の親和性基と第２の親和性基との組み合わせとしては、各種の組み合わせが存在するが、水酸基を含む第１の親和性基とエーテル基又はカーボネート基を含む第２の親和性基との組み合わせが好ましい。第１の親和性基と第２の親和性基とをかかる組み合わせとすることにより、第１の親和性基の極性を十分に高くしつつ、第２の親和性基の極性を第１の親和性基の極性より十分に低くすることができる。このため、液晶分子の配向規制力を高める効果と液晶組成物の保存安定性を確保する効果との双方をより向上させることができる。
【００５２】
なお、第１の親和性基及び第２の親和性基の数は、それぞれ１つであってもよいが、複数であってもよい。第１の親和性基及び第２の親和性基の数を設定することにより、第１の化合物及び第２の化合物の基板への固定力を調整することができる。
【００５３】
また、第１の化合物及び前記第２の化合物は、それぞれ少なくとも１つの重合性基を含むことが好ましい。重合性基同士を重合させることにより、第１の化合物及び第２の化合物を基板により強固に固定することができるとともに、液晶分子の保持力を高めることもできる。その結果、液晶層が基板から剥離することを防止又は抑制することができる。
【００５４】
なお、重合性基の数は、１つであってもよいが、複数であってもよい。複数の重合性基を有することにより、第１の化合物及び第２の化合物の架橋密度を高めることができる。このため、これらを基板にさらに強固に固定することができるとともに、液晶分子の保持力をさらに高めることもできる。
【００５５】
このような重合性基は、例えば、下記一般式（Ｐ−１）〜（Ｐ−１３）で表される群より選ばれる。
【００５６】
【化７】
0006690782.tif 000008
【００５７】
（式中、右端の黒点は結合手を表す。）
【００５８】
これらの重合性基は、反応性が高いため、比較的低いエネルギー（例えば、光エネルギー、熱エネルギー）でも、十分かつ確実に重合させることができる。このため、第１の化合物及び第２の化合物を重合させる際に、液晶分子が悪影響を受けて劣化することを防止又は抑制することができる。
これらの中でも、重合性基としては、式（Ｐ‐１）〜式（Ｐ−３）で示される基が好ましく、式（Ｐ−１）及び式（Ｐ−３）で示される基がより好ましい。
【００５９】
第１の化合物及び第２の化合物は、それぞれメソゲン基を含むことが好ましい。これにより、メソゲン基より極性の高い第１の親和性基及び第２の親和性基を基板に吸着させ、極性の低いメソゲン基を基板から離れるようにより確実に配置（配向）することができる。
【００６０】
第１の化合物及び第２の化合物がメソゲン基を含むことにより、第１の化合物及び第２の化合物と液晶分子との親和性がより高くなる。このため、第１の化合物及び第２の化合物による液晶分子の配向規制力をより向上させることができる。
【００６１】
なお、第１の親和性基、第２の親和性基及び重合性基は、それぞれメソゲン基に直接結合していてもよく、前述したのと同様のスペーサー基を介して結合していてもよい。また、重合性基が結合するメソゲン基の位置は、特に限定されないが、第１の親和性基又は第２の親和性基に近接する位置が好ましい。これにより、液晶分子の配向に悪影響を及ぼすことなく、第１の化合物及び第２の化合物を重合させ、基板により強固に固定することができる。さらに、重合性基は、メソゲン基に対して側方に結合していることが好ましい。
【００６２】
このメソゲン基は、例えば、下記一般式（ｉ）で表される。
【００６３】
【化８】
0006690782.tif 000009
【００６４】
式（ｉ）中、左端の黒点及び右端の黒点は結合手を表し、
Ａｉ１は、２価の６員環芳香族基、２価の６員環複素芳香族基、２価の６員環脂肪族基又は２価の６員環複素脂肪族基を表し、
これらの環構造中の水素原子は、ハロゲン原子、炭素原子数１〜１０の直鎖又は分岐のアルキル基、炭素原子数１〜１０の直鎖又は分岐のハロゲン化アルキル基、炭素原子数１〜１０の直鎖又は分岐のアルコキシ基又はＰｉ１−Ｓｐｉ１−で置換されていてもよく、ここで、Ｐｉ１は、前記一般式（Ｐ−１）〜（Ｐ−１３）で表される群より選ばれる重合性基を表し、Ｓｐｉ１は、Ｚｉ１と同様の意味を表し、
Ｚｉ１は、単結合、−ＣＨ＝ＣＨ−、−ＣＦ＝ＣＦ−、−Ｃ≡Ｃ−、−ＣＯＯ−、−ＯＣＯ−、−ＯＣＯＯ−、−ＯＯＣＯ−、−ＣＦ２Ｏ−、−ＯＣＦ２−、−ＣＨ＝ＣＨＣＯＯ−、−ＯＣＯＣＨ＝ＣＨ−、−ＣＨ２−ＣＨ２ＣＯＯ−、−ＯＣＯＣＨ２―ＣＨ２−、−ＣＨ＝Ｃ（ＣＨ３）ＣＯＯ−、−ＯＣＯＣ（ＣＨ３）＝ＣＨ−、−ＣＨ２−ＣＨ（ＣＨ３）ＣＯＯ−、−ＯＣＯＣＨ（ＣＨ３）―ＣＨ２−、−ＯＣＨ２ＣＨ２Ｏ−又は炭素原子数２〜２０のアルキレン基（ただし、アルキレン基中の１個又は隣接しない２個以上の−ＣＨ２−は−Ｏ−、−ＣＯＯ−又は−ＯＣＯ−で置換されてもよい。）を表し、
ｍｉ１は、１〜５の整数を表し、
ｍｉ１が２以上の場合、複数のＡｉ１は、互いに同一であっても異なっていてもよい。
【００６５】
好ましくは、式（ｉ）中のＺｉ１は、単結合、−ＣＨ＝ＣＨ−、−Ｃ≡Ｃ−、−ＣＯＯ−、−ＯＣＯ−、−ＯＣＯＯ−、−ＯＯＣＯ−、−ＣＨ＝ＣＨＣＯＯ−、−ＯＣＯＣＨ＝ＣＨ−、−ＣＨ２−ＣＨ２ＣＯＯ−、−ＯＣＯＣＨ２―ＣＨ２−、−ＣＨ＝Ｃ（ＣＨ３）ＣＯＯ−、−ＯＣＯＣ（ＣＨ３）＝ＣＨ−、−ＣＨ２−ＣＨ（ＣＨ３）ＣＯＯ−、−ＯＣＯＣＨ（ＣＨ３）―ＣＨ２−、−ＯＣＨ２ＣＨ２Ｏ−又は炭素原子数２〜２０の直鎖状又は分岐状のアルキレン基（ただし、アルキレン基中の１個又は隣接しない２個以上の−ＣＨ２−が−Ｏ−で置換されてもよい。）を表す。
【００６６】
より好ましくは、式（ｉ）中のＺｉ１は、単結合、−ＣＯＯ−、−ＯＣＯ−、−ＣＨ＝ＣＨＣＯＯ−、−ＯＣＯＣＨ＝ＣＨ−、−ＣＨ２−ＣＨ２ＣＯＯ−、−ＯＣＯＣＨ２―ＣＨ２−、−ＣＨ＝Ｃ（ＣＨ３）ＣＯＯ−、−ＯＣＯＣ（ＣＨ３）＝ＣＨ−、−ＣＨ２−ＣＨ（ＣＨ３）ＣＯＯ−、−ＯＣＯＣＨ（ＣＨ３）―ＣＨ２−、−ＯＣＨ２ＣＨ２Ｏ−、又は炭素原子数２〜１５の直鎖状又は分岐状のアルキレン基（ただし、アルキレン基中の１個又は隣接しない２個以上の−ＣＨ２−が−Ｏ−で置換されてもよい。）を表す。
【００６７】
更に好ましくは、式（ｉ）中のＺｉ１は、単結合、−ＣＨ２−ＣＨ２ＣＯＯ−、−ＯＣＯＣＨ２―ＣＨ２−、−ＣＨ＝Ｃ（ＣＨ３）ＣＯＯ−、−ＯＣＯＣ（ＣＨ３）＝ＣＨ−、−ＣＨ２−ＣＨ（ＣＨ３）ＣＯＯ−、−ＯＣＯＣＨ（ＣＨ３）―ＣＨ２−、−ＯＣＨ２ＣＨ２Ｏ−、又は炭素原子数２のアルキレン基（エチレン基（−ＣＨ２ＣＨ２−））若しくはエチレン基中の−ＣＨ２−の１個が−Ｏ−で置換された基（−ＣＨ２Ｏ−、−ＯＣＨ２−）、又は炭素原子数３〜１３の直鎖状のアルキレン基（ただし、アルキレン基中の１個又は隣接しない２個以上の−ＣＨ２−が−Ｏ−で置換されてもよい。）を表す。
【００６８】
好ましくは、式（ｉ）中のＡｉ１は、２価の６員環芳香族基又は２価の６員環脂肪族基を表す。ここで、かかる２価の６員環芳香族基又は２価の６員環脂肪族基としては、２価の無置換の６員環芳香族基、２価の無置換の６員環脂肪族基又はこれらの環構造中の水素原子がハロゲン原子、炭素原子数１〜１０の直鎖又は分岐のアルキル基、炭素原子数１〜１０の直鎖又は分岐のハロゲン化アルキル基、炭素原子数１〜１０の直鎖又は分岐のアルコキシ基又はＰｉ１−Ｓｐｉ１−で置換された基が挙げられる。ここで、Ｐｉ１は、前記一般式（Ｐ−１）〜（Ｐ−１３）で表される群より選ばれる重合性基を表し、Ｓｐｉ１は、Ｚｉ１と同様の意味を表す。
【００６９】
これらの中でも、式（ｉ）中のＡｉ１は、２価の無置換の６員環芳香族基、環構造中の水素原子がハロゲン原子（特に、フッ素原子）、炭素原子数１〜１０の直鎖又は分岐のアルキル基、炭素原子数１〜１０の直鎖又は分岐のアルコキシ基又はＰｉ１−Ｓｐｉ１−で置換された２価の６員環芳香族基、２価の無置換の６員環脂肪族基、環構造中の水素原子がハロゲン原子（特に、フッ素原子）、炭素原子数１〜１０の直鎖又は分岐のアルキル基、炭素原子数１〜１０の直鎖又は分岐のアルコキシ基又はＰｉ１−Ｓｐｉ１−で置換された２価の６員環脂肪族基が好ましく、環構造中の水素原子がハロゲン原子（特に、フッ素原子）、前記アルキル基、前記アルコキシ基又はＰｉ１−Ｓｐｉ１−によって置換されていてもよい１，４−フェニレン基、２，６−ナフタレン基又は１，４−シクロヘキシル基がより好ましい。
【００７０】
なお、ｍｉ１は、好ましくは２〜５の整数を表し、より好ましくは２〜４の整数を表す。
【００７１】
また、一般式（ｉ）で表されるメソゲン基は、繰り返し単位−（Ａｉ１−Ｚｉ１）−の途中に、３価及び４価のうちのいずれかの分岐構造、或いは３価及び４価のうちのいずれかの脂肪族又は芳香族の環構造を含んでいてもよい。この場合、第１の化合物及び第２の化合物は、それぞれ全体として分岐構造を有することとなる。
【００７２】
さらに、第１の化合物及び第２の化合物は、それぞれメソゲン基の第１の親和性基又は第２の親和性基と反対側に結合した末端基を含むことが好ましい。末端基を含む第１の化合物及び第２の化合物は、親和性基を基板に吸着させつつ、親和性基以外の他の部分を基板から離れるように配置（配向）し易くなる。
【００７３】
かかる末端基としては、例えば、炭素原子数１〜４０の直鎖又は分岐のアルキル基、炭素原子数１〜４０の直鎖又は分岐のハロゲン化アルキル基（ただし、アルキル基又はハロゲン化アルキル基中の−ＣＨ２−は、−ＣＨ＝ＣＨ−、−Ｃ≡Ｃ−、−Ｏ−、−ＮＨ−、−ＣＯＯ−又は−ＯＣＯ−で置換されてもよいが、−Ｏ−は連続にはならない。）又は直接又はスペーサー基を介してメソゲン基に結合している重合性基が挙げられる。
【００７４】
なお、重合性基及びスペーサー基は、それぞれ前述した重合性基及びスペーサー基と同様である。第１の化合物及び第２の化合物のそれぞれが末端基として重合性基を含むことにより、第１の化合物及び第２の化合物の架橋密度をより高めることができ、液晶層における液晶分子の保持力をより向上させることができる。
【００７５】
第１の化合物の具体例としては、例えば、下記式（ＰＪ−Ｉ−１）〜（ＰＪ−Ｉ−４５）のいずれかで表される化合物が挙げられる。
【００７６】
【化９】
0006690782.tif 000010
【００７７】
【化１０】
0006690782.tif 000011
【００７８】
【化１１】
0006690782.tif 000012
【００７９】
【化１２】
0006690782.tif 000013
【００８０】
【化１３】
0006690782.tif 000014
【００８１】
【化１４】
0006690782.tif 000015
【００８２】
【化１５】
0006690782.tif 000016
【００８３】
【化１６】
0006690782.tif 000017
【００８４】
【化１７】
0006690782.tif 000018
【００８５】
一方、第２の化合物の具体例としては、例えば、下記式（ＰＪ−II−１）〜（ＰＪ−II−１８）のいずれかで表される化合物が挙げられる。
【００８６】
【化１８】
0006690782.tif 000019
【００８７】
【化１９】
0006690782.tif 000020
【００８８】
【化２０】
0006690782.tif 000021
【００８９】
【化２１】
0006690782.tif 000022
【００９０】
（液晶組成物）
本発明の液晶組成物は、配向助剤（第１の化合物及び第２の化合物）と液晶分子とを含有し、誘電率異方性（Δε）が負である。
【００９１】
液晶分子は、下記一般式（Ｎ−１）〜（Ｎ−３）で表される群から選ばれる化合物を含むことが好ましい。
【００９２】
【化２２】
0006690782.tif 000023
【００９３】
一般式（Ｎ−１）、（Ｎ−２）及び（Ｎ−３）中、ＲＮ１１、ＲＮ１２、ＲＮ２１、ＲＮ２２、ＲＮ３１及びＲＮ３２は、それぞれ独立して、炭素原子数１〜８のアルキル基（ただし、アルキル基中の１個又は隣接していない２個以上の−ＣＨ２−は、それぞれ独立して、−ＣＨ＝ＣＨ−、−Ｃ≡Ｃ−、−Ｏ−、−ＣＯ−、−ＣＯＯ−又は−ＯＣＯ−によって置換されていてもよい。）を表す。
【００９４】
ＡＮ１１、ＡＮ１２、ＡＮ２１、ＡＮ２２、ＡＮ３１及びＡＮ３２は、それぞれ独立して、
（ａ）  １，４−シクロヘキシレン基（ただし、この基中に存在する１個の−ＣＨ２−又は隣接していない２個以上の−ＣＨ２−は−Ｏ−に置換されてもよい。）、
（ｂ）  １，４−フェニレン基（ただし、この基中に存在する１個の−ＣＨ＝又は隣接していない２個以上の−ＣＨ＝は−Ｎ＝に置換されてもよい。）、
（ｃ）  ナフタレン−２，６−ジイル基、１，２，３，４−テトラヒドロナフタレン−２，６−ジイル基又はデカヒドロナフタレン−２，６−ジイル基（ただし、ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置換されてもよい。）、及び
（ｄ）  １，４−シクロヘキセニレン基
からなる群より選ばれる基を表し、
前記基（ａ）、基（ｂ）、基（ｃ）及び基（ｄ）は、それぞれ独立して、シアノ基、フッ素原子又は塩素原子で置換されていてもよい。
【００９５】
また、ＺＮ１１、ＺＮ１２、ＺＮ２１、ＺＮ２２、ＺＮ３１及びＺＮ３２は、それぞれ独立して、単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ＸＮ２１は、水素原子又はフッ素原子を表し、
ＴＮ３１は、−ＣＨ２−又は酸素原子を表す。
【００９６】
ｎＮ１１、ｎＮ１２、ｎＮ２１、ｎＮ２２、ｎＮ３１及びｎＮ３２は、それぞれ独立して、０〜３の整数を表すが、ｎＮ１１＋ｎＮ１２、ｎＮ２１＋ｎＮ２２及びｎＮ３１＋ｎＮ３２は、それぞれ独立して１、２又は３であり、
ＡＮ１１〜ＡＮ３２、ＺＮ１１〜ＺＮ３２がそれぞれ複数存在する場合は、それらは互いに同一であっても異なっていてもよい。
【００９７】
一般式（Ｎ−１）、（Ｎ−２）及び（Ｎ−３）のいずれかの化合物は、Δεが負であって、その絶対値が３よりも大きな化合物であることが好ましい。
【００９８】
一般式（Ｎ−１）、（Ｎ−２）及び（Ｎ−３）中、ＲＮ１１、ＲＮ１２、ＲＮ２１、ＲＮ２２、ＲＮ３１及びＲＮ３２は、それぞれ独立して、炭素原子数１〜８のアルキル基、炭素原子数１〜８のアルコキシ基、炭素原子数２〜８のアルケニル基又は炭素原子数２〜８のアルケニルオキシ基が好ましく、炭素原子数１〜５のアルキル基、炭素原子数１〜５のアルコキシ基、炭素原子数２〜５のアルケニル基又は炭素原子数２〜５のアルケニルオキシ基がより好ましく、炭素原子数１〜５のアルキル基又は炭素原子数２〜５のアルケニル基が更に好ましく、炭素原子数２〜５のアルキル基又は炭素原子数２〜３のアルケニル基が特に好ましく、炭素原子数３のアルケニル基（プロペニル基）が最も好ましい。
【００９９】
また、ＲＮ１１、ＲＮ１２、ＲＮ２１、ＲＮ２２、ＲＮ３１及びＲＮ３２は、それらが結合する環構造がフェニル基（芳香族）である場合には、直鎖状の炭素原子数１〜５のアルキル基、直鎖状の炭素原子数１〜４のアルコキシ基及び炭素原子数４〜５のアルケニル基が好ましく、それらが結合する環構造がシクロヘキサン、ピラン及びジオキサンなどの飽和した環構造の場合には、直鎖状の炭素原子数１〜５のアルキル基、直鎖状の炭素原子数１〜４のアルコキシ基及び直鎖状の炭素原子数２〜５のアルケニル基が好ましい。ネマチック相を安定化させるためには炭素原子及び存在する場合酸素原子の合計が５以下であることが好ましく、直鎖状であることが好ましい。
【０１００】
アルケニル基としては、式（Ｒ１）〜式（Ｒ５）のいずれかで表される基から選ばれることが好ましい。
【０１０１】
【化２３】
0006690782.tif 000024
【０１０２】
（各式中の黒点は結合手を表す。）
【０１０３】
ＡＮ１１、ＡＮ１２、ＡＮ２１、ＡＮ２２、ＡＮ３１及びＡＮ３２は、それぞれ独立して、Δｎを大きくするためには芳香族基であることが好ましく、応答速度を改善するためには脂肪族基であることが好ましい。
【０１０４】
かかる芳香族基又は脂肪族基としては、トランス−１，４−シクロへキシレン基、１，４−フェニレン基、２−フルオロ−１，４−フェニレン基、３−フルオロ−１，４−フェニレン基、３，５−ジフルオロ−１，４−フェニレン基、２，３−ジフルオロ−１，４−フェニレン基、１，４−シクロヘキセニレン基、１，４−ビシクロ［２．２．２］オクチレン基、ピペリジン−１，４−ジイル基、ナフタレン−２，６−ジイル基、デカヒドロナフタレン−２，６−ジイル基又は１，２，３，４−テトラヒドロナフタレン−２，６−ジイル基を表すことが好ましく、下記化２４の構造を表すことがより好ましく、トランス−１，４−シクロへキシレン基、１，４−シクロヘキセニレン基又は１，４−フェニレン基を表すことがより好ましい。
【０１０５】
【化２４】
0006690782.tif 000025
【０１０６】
ＺＮ１１、ＺＮ１２、ＺＮ２１、ＺＮ２２、ＺＮ３１及びＺＮ３２は、それぞれ独立して、−ＣＨ２Ｏ−、−ＣＦ２Ｏ−、−ＣＨ２ＣＨ２−、−ＣＦ２ＣＦ２−又は単結合を表すことが好ましく、−ＣＨ２Ｏ−、−ＣＨ２ＣＨ２−又は単結合が更に好ましく、−ＣＨ２Ｏ−又は単結合が特に好ましい。
【０１０７】
ＸＮ２１はフッ素原子が好ましい。
【０１０８】
ＴＮ３１は酸素原子が好ましい。
【０１０９】
ｎＮ１１＋ｎＮ１２、ｎＮ２１＋ｎＮ２２及びｎＮ３１＋ｎＮ３２は、それぞれ独立して、１又は２が好ましく、ｎＮ１１が１でありｎＮ１２が０である組み合わせ、ｎＮ１１が２でありｎＮ１２が０である組み合わせ、ｎＮ１１が１でありｎＮ１２が１である組み合わせ、ｎＮ１１が２でありｎＮ１２が１である組み合わせ、ｎＮ２１が１でありｎＮ２２が０である組み合わせ、ｎＮ２１が２でありｎＮ２２が０である組み合わせ、ｎＮ３１が１でありｎＮ３２が０である組み合わせ、ｎＮ３１が２でありｎＮ３２が０である組み合わせがより好ましい。
【０１１０】
液晶組成物の総量に対しての式（Ｎ−１）で表される化合物の好ましい含有量の下限値は、１質量％以上であり、１０質量％以上であり、２０質量％以上であり、３０質量％以上であり、４０質量％以上であり、５０質量％以上であり、５５質量％以上であり、６０質量％以上であり、６５質量％以上であり、７０質量％以上であり、７５質量％以上であり、８０質量％以上である。
【０１１１】
一方、その好ましい含有量の上限値は、９５質量％以下であり、８５質量％以下であり、７５質量％以下であり、６５質量％以下であり、５５質量％以下であり、４５質量％以下であり、３５質量％以下であり、２５質量％以下であり、２０質量％以下である。
【０１１２】
液晶組成物の総量に対しての式（Ｎ−２）で表される化合物の好ましい含有量の下限値は、１質量％以上であり、１０質量％以上であり、２０質量％以上であり、３０質量％以上であり、４０質量％以上であり、５０質量％以上であり、５５質量％以上であり、６０質量％以上であり、６５質量％以上であり、７０質量％以上であり、７５質量％以上であり、８０質量％以上である。
【０１１３】
一方、その好ましい含有量の上限値は、９５質量％以下であり、８５質量％以下であり、７５質量％以下であり、６５質量％以下であり、５５質量％以下であり、４５質量％以下であり、３５質量％以下であり、２５質量％以下であり、２０質量％以下である。
【０１１４】
液晶組成物の総量に対しての式（Ｎ−３）で表される化合物の好ましい含有量の下限値は、１質量％以上であり、１０質量％以上であり、２０質量％以上であり、３０質量％以上であり、４０質量％以上であり、５０質量％以上であり、５５質量％以上であり、６０質量％以上であり、６５質量％以上であり、７０質量％以上であり、７５質量％以上であり、８０質量％以上である。
【０１１５】
一方、その好ましい含有量の上限値は、９５質量％以下であり、８５質量％以下であり、７５質量％以下であり、６５質量％以下であり、５５質量％以下であり、４５質量％以下であり、３５質量％以下であり、２５質量％以下であり、２０質量％以下である。
【０１１６】
液晶組成物の粘度を低く保ち、応答速度が速い液晶組成物が必要な場合は、上記の下限値が低く上限値が低いことが好ましい。さらに、液晶組成物のネマチック相‐等方性液体相転移温度（Ｔｎｉ）を高く保ち、温度安定性の良い液晶組成物が必要な場合は、上記の下限値が低く上限値が低いことが好ましい。また、駆動電圧を低く保つために誘電率異方性を大きくしたいときは、上記の下限値を高く上限値が高いことが好ましい。
【０１１７】
一般式（Ｎ−１）で表される化合物として、下記の一般式（Ｎ−１ａ）〜（Ｎ−１ｇ）で表される化合物群を挙げることができる。
【０１１８】
【化２５】
0006690782.tif 000026
【０１１９】
式（Ｎ−１ａ）〜（Ｎ−１ｇ）中、ＲＮ１１及びＲＮ１２は一般式（Ｎ−１）におけるＲＮ１１及びＲＮ１２と同じ意味を表し、ｎＮａ１１は０又は１を表し、ｎＮｂ１１は０又は１を表し、ｎＮｃ１１は０又は１を表し、ｎＮｄ１１は０又は１を表し、ｎＮｅ１１は１又は２を表し、ｎＮｆ１１は１又は２を表し、ｎＮｇ１１は１又は２を表し、ＡＮｅ１１はトランス−１，４−シクロへキシレン基又は１，４−フェニレン基を表し、ＡＮｇ１１はトランス−１，４−シクロへキシレン基、１，４−シクロヘキセニレン基又は１，４−フェニレン基を表すが少なくとも１つは１，４−シクロヘキセニレン基を表し、ＺＮｅ１１は単結合又はエチレン基を表すが少なくとも１つはエチレン基を表す。
【０１２０】
より具体的には、一般式（Ｎ−１）で表される化合物は、一般式（Ｎ−１−１）〜（Ｎ−１−２１）で表される化合物群から選ばれる化合物であることが好ましい。
【０１２１】
一般式（Ｎ−１−１）で表される化合物は下記の化合物である。
【０１２２】
【化２６】
0006690782.tif 000027
【０１２３】
（式中、ＲＮ１１１及びＲＮ１１２はそれぞれ独立して、一般式（Ｎ−１）におけるＲＮ１１及びＲＮ１２と同じ意味を表す。）
【０１２４】
ＲＮ１１１は炭素原子数１〜５のアルキル基又は炭素原子数２〜５のアルケニル基が好ましく、プロピル基、ペンチル基又はビニル基がより好ましい。ＲＮ１１２は炭素原子数１〜５のアルキル基、炭素原子数４〜５のアルケニル基又は炭素原子数１〜４のアルコキシ基が好ましく、エトキシ基又はブトキシ基がより好ましい。
【０１２５】
一般式（Ｎ−１−１）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば一つの実施形態としては１種類であり、２種類であり、３種類であり、４種類であり、５種類以上である。
【０１２６】
Δεの改善を重視する場合には含有量を高めに設定することが好ましく、低温での溶解性を重視する場合は含有量を多めに設定すると効果が高く、Ｔｎｉを重視する場合は含有量を少なめに設定すると効果が高い。さらに、滴下痕や焼き付き特性を改良する場合は、含有量の範囲を中間に設定することが好ましい。
【０１２７】
液晶組成物の総量に対しての式（Ｎ−１−１）で表される化合物の好ましい含有量の下限値は、５質量％以上であり、１０質量％以上であり、１３質量％以上であり、１５質量％以上であり、１７質量％以上であり、２０質量％以上であり、２３質量％以上であり、２５質量％以上であり、２７質量％以上であり、３０質量％以上であり、３３質量％以上であり、３５質量％以上である。
【０１２８】
一方、その好ましい含有量の上限値は、５０質量％以下であり、４０質量％以下であり、３８質量％以下であり、３５質量％以下であり、３３質量％以下であり、３０質量％以下であり、２８質量％以下であり、２５質量％以下であり、２３質量％以下であり、２０質量％以下であり、１８質量％以下であり、１５質量％以下であり、１３質量％以下であり、１０質量％以下であり、８質量％以下であり、７質量％以下であり、６質量％以下であり、５質量％以下であり、３質量％以下である。
【０１２９】
さらに、一般式（Ｎ−１−１）で表される化合物は、式（Ｎ−１−１．１）〜式（Ｎ−１−１．２２）で表される化合物群から選ばれる化合物であることが好ましく、式（Ｎ−１−１．１）〜（Ｎ−１−１．４）で表される化合物であることがより好ましく、式（Ｎ−１−１．１）及び式（Ｎ−１−１．３）で表される化合物が更に好ましい。
【０１３０】
【化２７】
0006690782.tif 000028
【０１３１】
式（Ｎ−１−１．１）〜（Ｎ−１−１．２２）で表される化合物は単独で使用することも、組み合わせて使用することも可能である。
液晶組成物の総量に対しての式（Ｎ−１−１．１）〜（Ｎ−１−１．２２）で表される化合物（単独又は併用）の好ましい含有量の下限値は、５質量％以上であり、１０質量％以上であり、１３質量％以上であり、１５質量％以上であり、１７質量％以上であり、２０質量％以上であり、２３質量％以上であり、２５質量％以上であり、２７質量％以上であり、３０質量％以上であり、３３質量％以上であり、３５質量％以上である。
【０１３２】
一方、その好ましい含有量の上限値は、５０質量％以下であり、４０質量％以下であり、３８質量％以下であり、３５質量％以下であり、３３質量％以下であり、３０質量％以下であり、２８質量％以下であり、２５質量％以下であり、２３質量％以下であり、２０質量％以下であり、１８質量％以下であり、１５質量％以下であり、１３質量％以下であり、１０質量％以下であり、８質量％以下であり、７質量％以下であり、６質量％以下であり、５質量％以下であり、３質量％以下である。
【０１３３】
一般式（Ｎ−１−２）で表される化合物は下記の化合物である。
【０１３４】
【化２８】
0006690782.tif 000029
【０１３５】
（式中、ＲＮ１２１及びＲＮ１２２はそれぞれ独立して、一般式（Ｎ−１）におけるＲＮ１１及びＲＮ１２と同じ意味を表す。）
【０１３６】
ＲＮ１２１は炭素原子数１〜５のアルキル基又は炭素原子数２〜５のアルケニル基が好ましく、エチル基、プロピル基、ブチル基又はペンチル基がより好ましい。ＲＮ１２２は炭素原子数１〜５のアルキル基、炭素原子数４〜５のアルケニル基又は炭素原子数１〜４のアルコキシ基が好ましく、メチル基、プロピル基、メトキシ基、エトキシ基又はプロポキシ基がより好ましい。
【０１３７】
一般式（Ｎ−１−２）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば一つの実施形態としては１種類であり、２種類であり、３種類であり、４種類であり、５種類以上である。
【０１３８】
Δεの改善を重視する場合には含有量を高めに設定することが好ましく、低温での溶解性を重視する場合は含有量を少なめに設定すると効果が高く、Ｔｎｉを重視する場合は含有量を多めに設定すると効果が高い。さらに、滴下痕や焼き付き特性を改良する場合は、含有量の範囲を中間に設定することが好ましい。
【０１３９】
液晶組成物の総量に対しての式（Ｎ−１−２）で表される化合物の好ましい含有量の下限値は、５質量％以上であり、７質量％以上であり、１０質量％以上であり、１３質量％以上であり、１５質量％以上であり、１７質量％以上であり、２０質量％以上であり、２３質量％以上であり、２５質量％以上であり、２７質量％以上であり、３０質量％以上であり、３３質量％以上であり、３５質量％以上であり、３７質量％以上であり、４０質量％以上であり、４２質量％以上である。
【０１４０】
一方、その好ましい含有量の上限値は、５０質量％以下であり、４８質量％以下であり、４５質量％以下であり、４３質量％以下であり、４０質量％以下であり、３８質量％以下であり、３５質量％以下であり、３３質量％以下であり、３０質量％以下であり、２８質量％以下であり、２５質量％以下であり、２３質量％以下であり、２０質量％以下であり、１８質量％以下であり、１５質量％以下であり、１３質量％以下であり、１０質量％以下であり、８質量％以下であり、７質量％以下であり、６質量％以下であり、５質量％以下である。
【０１４１】
さらに、一般式（Ｎ−１−２）で表される化合物は、式（Ｎ−１−２．１）〜式（Ｎ−１−２．２２）で表される化合物群から選ばれる化合物であることが好ましく、式（Ｎ−１−２．３）〜式（Ｎ−１−２．７）、式（Ｎ−１−２．１０）、式（Ｎ−１−２．１１）、式（Ｎ−１−２．１３）及び式（Ｎ−１−２．２０）で表される化合物であることがより好ましい。
【０１４２】
なお、Δεの改良を重視する場合には式（Ｎ−１−２．３）〜式（Ｎ−１−２．７）で表される化合物が好ましく、Ｔｎｉの改良を重視する場合には式（Ｎ−１−２．１０）、式（Ｎ−１−２．１１）及び式（Ｎ−１−２．１３）で表される化合物であることが好ましく、応答速度の改良を重視する場合には式（Ｎ−１−２．２０）で表される化合物であることが好ましい。
【０１４３】
【化２９】
0006690782.tif 000030
【０１４４】
式（Ｎ−１−２．１）〜式（Ｎ−１−２．２２）で表される化合物は単独で使用することも、組み合わせて使用することも可能である。
【０１４５】
液晶組成物の総量に対しての式（Ｎ−１−２．１）〜式（Ｎ−１−２．２２）で表される化合物（単独又は併用）の好ましい含有量の下限値は、５質量％以上であり、１０質量％以上であり、１３質量％以上であり、１５質量％以上であり、１７質量％以上であり、２０質量％以上であり、２３質量％以上であり、２５質量％以上であり、２７質量％以上であり、３０質量％以上であり、３３質量％以上であり、３５質量％以上である。
【０１４６】
一方、その好ましい含有量の上限値は、５０質量％以下であり、４０質量％以下であり、３８質量％以下であり、３５質量％以下であり、３３質量％以下であり、３０質量％以下であり、２８質量％以下であり、２５質量％以下であり、２３質量％以下であり、２０質量％以下であり、１８質量％以下であり、１５質量％以下であり、１３質量％以下であり、１０質量％以下であり、８質量％以下であり、７質量％以下であり、６質量％以下であり、５質量％以下であり、３質量％以下である。
【０１４７】
一般式（Ｎ−１−３）で表される化合物は下記の化合物である。
【０１４８】
【化３０】
0006690782.tif 000031
【０１４９】
（式中、ＲＮ１３１及びＲＮ１３２はそれぞれ独立して、一般式（Ｎ−１）におけるＲＮ１１及びＲＮ１２と同じ意味を表す。）
【０１５０】
ＲＮ１３１は炭素原子数１〜５のアルキル基又は炭素原子数２〜５のアルケニル基が好ましく、エチル基、プロピル基又はブチル基がより好ましい。ＲＮ１３２は炭素原子数１〜５のアルキル基、炭素原子数３〜５のアルケニル基又は炭素原子数１〜４のアルコキシ基が好ましく、１−プロペニル基、エトキシ基、プロポキシ基又はブトキシ基がより好ましい。
【０１５１】
一般式（Ｎ−１−３）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば一つの実施形態としては１種類であり、２種類であり、３種類であり、４種類であり、５種類以上である。
【０１５２】
Δεの改善を重視する場合には含有量を高めに設定することが好ましく、低温での溶解性を重視する場合は含有量を多めに設定すると効果が高く、Ｔｎｉを重視する場合は含有量を多めに設定すると効果が高い。さらに、滴下痕や焼き付き特性を改良する場合は、含有量の範囲を中間に設定することが好ましい。
【０１５３】
液晶組成物の総量に対しての式（Ｎ−１−３）で表される化合物の好ましい含有量の下限値は、５質量％以上であり、１０質量％以上であり、１３質量％以上であり、１５質量％以上であり、１７質量％以上であり、２０質量％以上である。
【０１５４】
一方、その好ましい含有量の上限値は、３５質量％以下であり、３０質量％以下であり、２８質量％以下であり、２５質量％以下であり、２３質量％以下であり、２０質量％以下であり、１８質量％以下であり、１５質量％以下であり、１３質量％以下である。
【０１５５】
さらに、一般式（Ｎ−１−３）で表される化合物は、式（Ｎ−１−３．１）〜式（Ｎ−１−３．２１）で表される化合物群から選ばれる化合物であることが好ましく、式（Ｎ−１−３．１）〜（Ｎ−１−３．７）及び式（Ｎ−１−３．２１）で表される化合物であることがより好ましく、式（Ｎ−１−３．１）、式（Ｎ−１−３．２）、式（Ｎ−１−３．３）、式（Ｎ−１−３．４）及び式（Ｎ−１−３．６）で表される化合物が更に好ましい。
【０１５６】
【化３１】
0006690782.tif 000032
【０１５７】
式（Ｎ−１−３．１）〜式（Ｎ−１−３．４）、式（Ｎ−１−３．６）及び式（Ｎ−１−３．２１）で表される化合物は単独で使用することも、組み合わせて使用することも可能であるが、式（Ｎ−１−３．１）及び式（Ｎ−１−３．２）の組み合わせ、式（Ｎ−１−３．３）、式（Ｎ−１−３．４）及び式（Ｎ−１−３．６）から選ばれる２種又は３種の組み合わせが好ましい。
【０１５８】
液晶組成物の総量に対しての式（Ｎ−１−３．１）〜式（Ｎ−１−３．４）、式（Ｎ−１−３．６）及び式（Ｎ−１−３．２１）化合物（単独又は併用）の好ましい含有量の下限値は、５質量％以上であり、１０質量％以上であり、１３質量％以上であり、１５質量％以上であり、１７質量％以上であり、２０質量％以上である。
一方、その好ましい含有量の上限値は、３５質量％以下であり、３０質量％以下であり、２８質量％以下であり、２５質量％以下であり、２３質量％以下であり、２０質量％以下であり、１８質量％以下であり、１５質量％以下であり、１３質量％以下である。
【０１５９】
一般式（Ｎ−１−４）で表される化合物は下記の化合物である。
【０１６０】
【化３２】
0006690782.tif 000033
【０１６１】
（式中、ＲＮ１４１及びＲＮ１４２はそれぞれ独立して、一般式（Ｎ−１）におけるＲＮ１１及びＲＮ１２と同じ意味を表す。）
【０１６２】
ＲＮ１４１及びＲＮ１４２はそれぞれ独立して、炭素原子数１〜５のアルキル基、炭素原子数４〜５のアルケニル基又は炭素原子数１〜４のアルコキシ基が好ましく、メチル基、プロピル基、エトキシ基又はブトキシ基がより好ましい。
【０１６３】
一般式（Ｎ−１−４）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば一つの実施形態としては１種類であり、２種類であり、３種類であり、４種類であり、５種類以上である。
【０１６４】
Δεの改善を重視する場合には含有量を高めに設定することが好ましく、低温での溶解性を重視する場合は含有量を多めに設定すると効果が高く、Ｔｎｉを重視する場合は含有量を少なめに設定すると効果が高い。さらに、滴下痕や焼き付き特性を改良する場合は、含有量の範囲を中間に設定することが好ましい。
【０１６５】
液晶組成物の総量に対しての式（Ｎ−１−４）で表される化合物の好ましい含有量の下限値は、３質量％以上であり、５質量％以上であり、７質量％以上であり、１０質量％以上であり、１３質量％以上であり、１５質量％以上であり、１７質量％以上であり、２０質量％以上である。
【０１６６】
一方、その好ましい含有量の上限値は、３５質量％以下であり、３０質量％以下であり、２８質量％以下であり、２５質量％以下であり、２３質量％以下であり、２０質量％以下であり、１８質量％以下であり、１５質量％以下であり、１３質量％以下であり、１１質量％以下であり、１０質量％以下であり、８質量％以下である。
【０１６７】
さらに、一般式（Ｎ−１−４）で表される化合物は、式（Ｎ−１−４．１）〜式（Ｎ−１−４．１４）で表される化合物群から選ばれる化合物であることが好ましく、式（Ｎ−１−４．１）〜（Ｎ−１−４．４）で表される化合物であることがより好ましく、式（Ｎ−１−４．１）、式（Ｎ−１−４．２）及び式（Ｎ−１−４．４）で表される化合物が更に好ましい。
【０１６８】
【化３３】
0006690782.tif 000034
【０１６９】
式（Ｎ−１−４．１）〜（Ｎ−１−４．１４）で表される化合物は単独で使用することも、組み合わせて使用することも可能である。
【０１７０】
液晶組成物の総量に対しての式（Ｎ−１−４．１）〜（Ｎ−１−４．１４）で表される化合物（単独又は併用）の好ましい含有量の下限値は、３質量％以上であり、５質量％以上であり、７質量％以上であり、１０質量％以上であり、１３質量％以上であり、１５質量％以上であり、１７質量％以上であり、２０質量％以上である。
【０１７１】
一方、その好ましい含有量の上限値は、３５質量％以下であり、３０質量％以下であり、２８質量％以下であり、２５質量％以下であり、２３質量％以下であり、２０質量％以下であり、１８質量％以下であり、１５質量％以下であり、１３質量％以下であり、１１質量％以下であり、１０質量％以下であり、８質量％以下である。
【０１７２】
一般式（Ｎ−１−５）で表される化合物は下記の化合物である。
【０１７３】
【化３４】
0006690782.tif 000035
【０１７４】
（式中、ＲＮ１５１及びＲＮ１５２はそれぞれ独立して、一般式（Ｎ−１）におけるＲＮ１１及びＲＮ１２と同じ意味を表す。）
【０１７５】
ＲＮ１５１及びＲＮ１５２はそれぞれ独立して、炭素原子数１〜５のアルキル基、炭素原子数４〜５のアルケニル基又は炭素原子数１〜４のアルコキシ基が好ましく、エチル基、プロピル基又はブチル基がより好ましい。
【０１７６】
一般式（Ｎ−１−５）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば一つの実施形態としては１種類であり、２種類であり、３種類であり、４種類であり、５種類以上である。
【０１７７】
Δεの改善を重視する場合には含有量を高めに設定することが好ましく、低温での溶解性を重視する場合は含有量を少なめに設定すると効果が高く、Ｔｎｉを重視する場合は含有量を多めに設定すると効果が高い。さらに、滴下痕や焼き付き特性を改良する場合は、含有量の範囲を中間に設定することが好ましい。
【０１７８】
液晶組成物の総量に対しての式（Ｎ−１−５）で表される化合物の好ましい含有量の下限値は、５質量％以上であり、８質量％以上であり、１０質量％以上であり、１３質量％以上であり、１５質量％以上であり、１７質量％以上であり、２０質量％以上である。
【０１７９】
一方、その好ましい含有量の上限値は、３５質量％以下であり、３３質量％以下であり、３０質量％以下であり、２８質量％以下であり、２５質量％以下であり、２３質量％以下であり、２０質量％以下であり、１８質量％以下であり、１５質量％以下であり、１３質量％以下である。
【０１８０】
さらに、一般式（Ｎ−１−５）で表される化合物は、式（Ｎ−１−５．１）〜式（Ｎ−１−５．６）で表される化合物群から選ばれる化合物であることが好ましく、式（Ｎ−１−５．１）、式（Ｎ−１−５．２）及び式（Ｎ−１−５．４）で表される化合物がより好ましい。
【０１８１】
【化３５】
0006690782.tif 000036
【０１８２】
式（Ｎ−１−５．１）、式（Ｎ−１−５．２）及び式（Ｎ−１−５．４）で表される化合物は単独で使用することも、組み合わせて使用することも可能である。
液晶組成物の総量に対しての式（Ｎ−１−５．１）、式（Ｎ−１−５．２）及び式（Ｎ−１−５．４）で表される化合物（単独又は併用）の好ましい含有量の下限値は、５質量％以上であり、８質量％以上であり、１０質量％以上であり、１３質量％以上であり、１５質量％以上であり、１７質量％以上であり、２０質量％以上である。
一方、その好ましい含有量の上限値は、３５質量％以下であり、３３質量％以下であり、３０質量％以下であり、２８質量％以下であり、２５質量％以下であり、２３質量％以下であり、２０質量％以下であり、１８質量％以下であり、１５質量％以下であり、１３質量％以下である。
【０１８３】
一般式（Ｎ−１−１０）で表される化合物は下記の化合物である。
【０１８４】
【化３６】
0006690782.tif 000037
【０１８５】
（式中、ＲＮ１１０１及びＲＮ１１０２はそれぞれ独立して、一般式（Ｎ−１）におけるＲＮ１１及びＲＮ１２と同じ意味を表す。）
【０１８６】
ＲＮ１１０１は炭素原子数１〜５のアルキル基又は炭素原子数２〜５のアルケニル基が好ましく、エチル基、プロピル基、ブチル基、ビニル基又は１−プロペニル基がより好ましい。ＲＮ１１０２は炭素原子数１〜５のアルキル基、炭素原子数４〜５のアルケニル基又は炭素原子数１〜４のアルコキシ基が好ましく、エトキシ基、プロポキシ基又はブトキシ基がより好ましい。
【０１８７】
一般式（Ｎ−１−１０）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本実施形態の一つの実施形態としては１種類であり、２種類であり、３種類であり、４種類であり、５種類以上である。
【０１８８】
Δεの改善を重視する場合には含有量を高めに設定することが好ましく、低温での溶解性を重視する場合は含有量を高めに設定すると効果が高く、Ｔｎｉを重視する場合は含有量を高めに設定すると効果が高い。さらに、滴下痕や焼き付き特性を改良する場合は、含有量の範囲を中間に設定することが好ましい。
【０１８９】
液晶組成物の総量に対しての式（Ｎ−１−１０）で表される化合物の好ましい含有量の下限値は、５質量％以上であり、１０質量％以上であり、１３質量％以上であり、１５質量％以上であり、１７質量％以上であり、２０質量％以上である。
【０１９０】
一方、その好ましい含有量の上限値は、３５質量％以下であり、３０質量％以下であり、２８質量％以下であり、２５質量％以下であり、２３質量％以下であり、２０質量％以下であり、１８質量％以下であり、１５質量％以下であり、１３質量％以下である。
【０１９１】
さらに、一般式（Ｎ−１−１０）で表される化合物は、式（Ｎ−１−１０．１）〜式（Ｎ−１−１０．１４）で表される化合物群から選ばれる化合物であることが好ましく、式（Ｎ−１−１０．１）〜（Ｎ−１−１０．５）で表される化合物であることがより好ましく、式（Ｎ−１−１０．１）及び式（Ｎ−１−１０．２）で表される化合物が更に好ましい。
【０１９２】
【化３７】
0006690782.tif 000038
【０１９３】
式（Ｎ−１−１０．１）及び式（Ｎ−１−１０．２）で表される化合物は単独で使用することも、組み合わせて使用することも可能である。
液晶組成物の総量に対しての式（Ｎ−１−１０．１）及び式（Ｎ−１−１０．２）で表される化合物（単独又は併用）の好ましい含有量の下限値は、５質量％以上であり、１０質量％以上であり、１３質量％以上であり、１５質量％以上であり、１７質量％以上であり、２０質量％以上である。
一方、その好ましい含有量の上限値は、３５質量％以下であり、３０質量％以下であり、２８質量％以下であり、２５質量％以下であり、２３質量％以下であり、２０質量％以下であり、１８質量％以下であり、１５質量％以下であり、１３質量％以下である。
【０１９４】
一般式（Ｎ−１−１１）で表される化合物は下記の化合物である。
【０１９５】
【化３８】
0006690782.tif 000039
【０１９６】
（式中、ＲＮ１１１１及びＲＮ１１１２はそれぞれ独立して、一般式（Ｎ−１）におけるＲＮ１１及びＲＮ１２と同じ意味を表す。）
【０１９７】
ＲＮ１１１１は炭素原子数１〜５のアルキル基又は炭素原子数２〜５のアルケニル基が好ましく、エチル基、プロピル基、ブチル基、ビニル基又は１−プロペニル基がより好ましい。ＲＮ１１１２は炭素原子数１〜５のアルキル基、炭素原子数４〜５のアルケニル基又は炭素原子数１〜４のアルコキシ基が好ましく、エトキシ基、プロポキシ基又はブトキシ基がより好ましい。
【０１９８】
一般式（Ｎ−１−１１）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば一つの実施形態としては１種類であり、２種類であり、３種類であり、４種類であり、５種類以上である。
【０１９９】
Δεの改善を重視する場合には含有量を高めに設定することが好ましく、低温での溶解性を重視する場合は含有量を低めに設定すると効果が高く、Ｔｎｉを重視する場合は含有量を高めに設定すると効果が高い。さらに、滴下痕や焼き付き特性を改良する場合は、含有量の範囲を中間に設定することが好ましい。
【０２００】
液晶組成物の総量に対しての式（Ｎ−１−１１）で表される化合物の好ましい含有量の下限値は、５質量％以上であり、１０質量％以上であり、１３質量％以上であり、１５質量％以上であり、１７質量％以上であり、２０質量％以上である。
【０２０１】
一方、その好ましい含有量の上限値は、３５質量％以下であり、３０質量％以下であり、２８質量％以下であり、２５質量％以下であり、２３質量％以下であり、２０質量％以下であり、１８質量％以下であり、１５質量％以下であり、１３質量％以下である。
【０２０２】
さらに、一般式（Ｎ−１−１１）で表される化合物は、式（Ｎ−１−１１．１）〜式（Ｎ−１−１１．１４）で表される化合物群から選ばれる化合物であることが好ましく、式（Ｎ−１−１１．２）及び式（Ｎ−１−１１．４）で表される化合物がより好ましい。
【０２０３】
【化３９】
0006690782.tif 000040
【０２０４】
式（Ｎ−１−１１．２）及び式（Ｎ−１−１１．４）で表される化合物は単独で使用することも、組み合わせて使用することも可能である。
【０２０５】
液晶組成物の総量に対しての式（Ｎ−１−１１．２）及び式（Ｎ−１−１１．４）で表される化合物（単独又は併用）の好ましい含有量の下限値は、５質量％以上であり、１０質量％以上であり、１３質量％以上であり、１５質量％以上であり、１７質量％以上であり、２０質量％以上である。
【０２０６】
一方、その好ましい含有量の上限値は、３５質量％以下であり、３０質量％以下であり、２８質量％以下であり、２５質量％以下であり、２３質量％以下であり、２０質量％以下であり、１８質量％以下であり、１５質量％以下であり、１３質量％以下である。
【０２０７】
一般式（Ｎ−１−１２）で表される化合物は下記の化合物である。
【０２０８】
【化４０】
0006690782.tif 000041
【０２０９】
（式中、ＲＮ１１２１及びＲＮ１１２２はそれぞれ独立して、一般式（Ｎ−１）におけるＲＮ１１及びＲＮ１２と同じ意味を表す。）
【０２１０】
ＲＮ１１２１は炭素原子数１〜５のアルキル基又は炭素原子数２〜５のアルケニル基が好ましく、エチル基、プロピル基又はブチル基がより好ましい。ＲＮ１１２２は炭素原子数１〜５のアルキル基、炭素原子数４〜５のアルケニル基又は炭素原子数１〜４のアルコキシ基が好ましく、エトキシ基、プロポキシ基又はブトキシ基がより好ましい。
【０２１１】
一般式（Ｎ−１−１２）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば一つの実施形態としては１種類であり、２種類であり、３種類であり、４種類であり、５種類以上である。
【０２１２】
Δεの改善を重視する場合には含有量を高めに設定することが好ましく、低温での溶解性を重視する場合は含有量を多めに設定すると効果が高く、Ｔｎｉを重視する場合は含有量を多めに設定すると効果が高い。さらに、滴下痕や焼き付き特性を改良する場合は、含有量の範囲を中間に設定することが好ましい。
【０２１３】
液晶組成物の総量に対しての式（Ｎ−１−１２）で表される化合物の好ましい含有量の下限値は、５質量％以上であり、１０質量％以上であり、１３質量％以上であり、１５質量％以上であり、１７質量％以上であり、２０質量％以上である。
【０２１４】
一方、その好ましい含有量の上限値は、３５質量％以下であり、３０質量％以下であり、２８質量％以下であり、２５質量％以下であり、２３質量％以下であり、２０質量％以下であり、１８質量％以下であり、１５質量％以下であり、１３質量％以下である。
【０２１５】
一般式（Ｎ−１−１３）で表される化合物は下記の化合物である。
【０２１６】
【化４１】
0006690782.tif 000042
【０２１７】
（式中、ＲＮ１１３１及びＲＮ１１３２はそれぞれ独立して、一般式（Ｎ−１）におけるＲＮ１１及びＲＮ１２と同じ意味を表す。）
【０２１８】
ＲＮ１１３１は炭素原子数１〜５のアルキル基又は炭素原子数２〜５のアルケニル基が好ましく、エチル基、プロピル基又はブチル基がより好ましい。ＲＮ１１３２は炭素原子数１〜５のアルキル基、炭素原子数４〜５のアルケニル基又は炭素原子数１〜４のアルコキシ基が好ましく、エトキシ基、プロポキシ基又はブトキシ基がより好ましい。
【０２１９】
一般式（Ｎ−１−１３）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば一つの実施形態としては１種類であり、２種類であり、３種類であり、４種類であり、５種類以上である。
【０２２０】
Δεの改善を重視する場合には含有量を高めに設定することが好ましく、低温での溶解性を重視する場合は含有量を多めに設定すると効果が高く、Ｔｎｉを重視する場合は含有量を多めに設定すると効果が高い。さらに、滴下痕や焼き付き特性を改良する場合は、含有量の範囲を中間に設定することが好ましい。
【０２２１】
液晶組成物の総量に対しての式（Ｎ−１−１３）で表される化合物の好ましい含有量の下限値は、５質量％以上であり、１０質量％以上であり、１３質量％以上であり、１５質量％以上であり、１７質量％以上であり、２０質量％以上である。
【０２２２】
一方、その好ましい含有量の上限値は、３５質量％以下であり、３０質量％以下であり、２８質量％以下であり、２５質量％以下であり、２３質量％以下であり、２０質量％以下であり、１８質量％以下であり、１５質量％以下であり、１３質量％以下である。
【０２２３】
一般式（Ｎ−１−１４）で表される化合物は下記の化合物である。
【０２２４】
【化４２】
0006690782.tif 000043
【０２２５】
（式中、ＲＮ１１４１及びＲＮ１１４２はそれぞれ独立して、一般式（Ｎ−１）におけるＲＮ１１及びＲＮ１２と同じ意味を表す。）
【０２２６】
ＲＮ１１４１は炭素原子数１〜５のアルキル基又は炭素原子数２〜５のアルケニル基が好ましく、エチル基、プロピル基又はブチル基がより好ましい。ＲＮ１１４２は炭素原子数１〜５のアルキル基、炭素原子数４〜５のアルケニル基又は炭素原子数１〜４のアルコキシ基が好ましく、エトキシ基、プロポキシ基又はブトキシ基がより好ましい。
【０２２７】
一般式（Ｎ−１−１４）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本実施形態の一つの実施形態としては１種類であり、２種類であり、３種類であり、４種類であり、５種類以上である。
【０２２８】
Δεの改善を重視する場合には含有量を高めに設定することが好ましく、低温での溶解性を重視する場合は含有量を多めに設定すると効果が高く、Ｔｎｉを重視する場合は含有量を多めに設定すると効果が高い。さらに、滴下痕や焼き付き特性を改良する場合は、含有量の範囲を中間に設定することが好ましい。
【０２２９】
液晶組成物の総量に対しての式（Ｎ−１−１４）で表される化合物の好ましい含有量の下限値は、５質量％以上であり、１０質量％以上であり、１３質量％以上であり、１５質量％以上であり、１７質量％以上であり、２０質量％以上である。
【０２３０】
一方、その好ましい含有量の上限値は、３５質量％以下であり、３０質量％以下であり、２８質量％以下であり、２５質量％以下であり、２３質量％以下であり、２０質量％以下であり、１８質量％以下であり、１５質量％以下であり、１３質量％以下である。
【０２３１】
一般式（Ｎ−１−１５）で表される化合物は下記の化合物である。
【０２３２】
【化４３】
0006690782.tif 000044
【０２３３】
（式中、ＲＮ１１５１及びＲＮ１１５２はそれぞれ独立して、一般式（Ｎ−１）におけるＲＮ１１及びＲＮ１２と同じ意味を表す。）
【０２３４】
ＲＮ１１５１は炭素原子数１〜５のアルキル基又は炭素原子数２〜５のアルケニル基が好ましく、エチル基、プロピル基又はブチル基がより好ましい。ＲＮ１１５２は炭素原子数１〜５のアルキル基、炭素原子数４〜５のアルケニル基又は炭素原子数１〜４のアルコキシ基が好ましく、エトキシ基、プロポキシ基又はブトキシ基がより好ましい。
【０２３５】
一般式（Ｎ−１−１５）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば一つの実施形態としては１種類であり、２種類であり、３種類であり、４種類であり、５種類以上である。
【０２３６】
Δεの改善を重視する場合には含有量を高めに設定することが好ましく、低温での溶解性を重視する場合は含有量を多めに設定すると効果が高く、Ｔｎｉを重視する場合は含有量を多めに設定すると効果が高い。さらに、滴下痕や焼き付き特性を改良する場合は、含有量の範囲を中間に設定することが好ましい。
【０２３７】
液晶組成物の総量に対しての式（Ｎ−１−１５）で表される化合物の好ましい含有量の下限値は、５質量％以上であり、１０質量％以上であり、１３質量％以上であり、１５質量％以上であり、１７質量％以上であり、２０質量％以上である。
【０２３８】
一方、その好ましい含有量の上限値は、３５質量％以下であり、３０質量％以下であり、２８質量％以下であり、２５質量％以下であり、２３質量％以下であり、２０質量％以下であり、１８質量％以下であり、１５質量％以下であり、１３質量％以下である。
【０２３９】
一般式（Ｎ−１−１６）で表される化合物は下記の化合物である。
【０２４０】
【化４４】
0006690782.tif 000045
【０２４１】
（式中、ＲＮ１１６１及びＲＮ１１６２はそれぞれ独立して、一般式（Ｎ−１）におけるＲＮ１１及びＲＮ１２と同じ意味を表す。）
【０２４２】
ＲＮ１１６１は炭素原子数１〜５のアルキル基又は炭素原子数２〜５のアルケニル基が好ましく、エチル基、プロピル基又はブチル基がより好ましい。ＲＮ１１６２は炭素原子数１〜５のアルキル基、炭素原子数４〜５のアルケニル基又は炭素原子数１〜４のアルコキシ基が好ましく、エトキシ基、プロポキシ基又はブトキシ基がより好ましい。
【０２４３】
一般式（Ｎ−１−１６）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば一つの実施形態としては１種類であり、２種類であり、３種類であり、４種類であり、５種類以上である。
【０２４４】
Δεの改善を重視する場合には含有量を高めに設定することが好ましく、低温での溶解性を重視する場合は含有量を多めに設定すると効果が高く、Ｔｎｉを重視する場合は含有量を多めに設定すると効果が高い。さらに、滴下痕や焼き付き特性を改良する場合は、含有量の範囲を中間に設定することが好ましい。
【０２４５】
液晶組成物の総量に対しての式（Ｎ−１−１６）で表される化合物の好ましい含有量の下限値は、５質量％以上であり、１０質量％以上であり、１３質量％以上であり、１５質量％以上であり、１７質量％以上であり、２０質量％以上である。
一方、その好ましい含有量の上限値は、３５質量％以下であり、３０質量％以下であり、２８質量％以下であり、２５質量％以下であり、２３質量％以下であり、２０質量％以下であり、１８質量％以下であり、１５質量％以下であり、１３質量％以下である。
【０２４６】
一般式（Ｎ−１−１７）で表される化合物は下記の化合物である。
【０２４７】
【化４５】
0006690782.tif 000046
【０２４８】
（式中、ＲＮ１１７１及びＲＮ１１７２はそれぞれ独立して、一般式（Ｎ−１）におけるＲＮ１１及びＲＮ１２と同じ意味を表す。）
【０２４９】
ＲＮ１１７１は炭素原子数１〜５のアルキル基又は炭素原子数２〜５のアルケニル基が好ましく、エチル基、プロピル基又はブチル基がより好ましい。ＲＮ１１７２は炭素原子数１〜５のアルキル基、炭素原子数４〜５のアルケニル基又は炭素原子数１〜４のアルコキシ基が好ましく、エトキシ基、プロポキシ基又はブトキシ基がより好ましい。
【０２５０】
一般式（Ｎ−１−１７）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば一つの実施形態としては１種類であり、２種類であり、３種類であり、４種類であり、５種類以上である。
【０２５１】
Δεの改善を重視する場合には含有量を高めに設定することが好ましく、低温での溶解性を重視する場合は含有量を多めに設定すると効果が高く、Ｔｎｉを重視する場合は含有量を多めに設定すると効果が高い。さらに、滴下痕や焼き付き特性を改良する場合は、含有量の範囲を中間に設定することが好ましい。
【０２５２】
液晶組成物の総量に対しての式（Ｎ−１−１７）で表される化合物の好ましい含有量の下限値は、５質量％以上であり、１０質量％以上であり、１３質量％以上であり、１５質量％以上であり、１７質量％以上であり、２０質量％以上である。
【０２５３】
一方、その好ましい含有量の上限値は、３５質量％以下であり、３０質量％以下であり、２８質量％以下であり、２５質量％以下であり、２３質量％以下であり、２０質量％以下であり、１８質量％以下であり、１５質量％以下であり、１３質量％以下である。
【０２５４】
一般式（Ｎ−１−１８）で表される化合物は下記の化合物である。
【０２５５】
【化４６】
0006690782.tif 000047
【０２５６】
（式中、ＲＮ１１８１及びＲＮ１１８２はそれぞれ独立して、一般式（Ｎ−１）におけるＲＮ１１及びＲＮ１２と同じ意味を表す。）
【０２５７】
ＲＮ１１８１は炭素原子数１〜５のアルキル基又は炭素原子数２〜５のアルケニル基が好ましく、メチル基、エチル基、プロピル基又はブチル基がより好ましい。ＲＮ１１８２は炭素原子数１〜５のアルキル基、炭素原子数４〜５のアルケニル基又は炭素原子数１〜４のアルコキシ基が好ましく、エトキシ基、プロポキシ基又はブトキシ基がより好ましい。
【０２５８】
一般式（Ｎ−１−１８）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば一つの実施形態としては１種類であり、２種類であり、３種類であり、４種類であり、５種類以上である。
【０２５９】
Δεの改善を重視する場合には含有量を高めに設定することが好ましく、低温での溶解性を重視する場合は含有量を多めに設定すると効果が高く、Ｔｎｉを重視する場合は含有量を多めに設定すると効果が高い。さらに、滴下痕や焼き付き特性を改良する場合は、含有量の範囲を中間に設定することが好ましい。
【０２６０】
液晶組成物の総量に対しての式（Ｎ−１−１８）で表される化合物の好ましい含有量の下限値は、５質量％以上であり、１０質量％以上であり、１３質量％以上であり、１５質量％以上であり、１７質量％以上であり、２０質量％以上である。
【０２６１】
一方、その好ましい含有量の上限値は、３５質量％以下であり、３０質量％以下であり、２８質量％以下であり、２５質量％以下であり、２３質量％以下であり、２０質量％以下であり、１８質量％以下であり、１５質量％以下であり、１３質量％以下である。
【０２６２】
さらに、一般式（Ｎ−１−１８）で表される化合物は、式（Ｎ−１−１８．１）〜式（Ｎ−１−１８．５）で表される化合物群から選ばれる化合物であることが好ましく、式（Ｎ−１−１８．１）〜（Ｎ−１−１８．３）で表される化合物であることがより好ましく、式（Ｎ−１−１８．２）及び式（Ｎ−１−１８．３）で表される化合物が更に好ましい。
【０２６３】
【化４７】
0006690782.tif 000048
【０２６４】
一般式（Ｎ−１−２０）で表される化合物は下記の化合物である。
【０２６５】
【化４８】
0006690782.tif 000049
【０２６６】
（式中、ＲＮ１２０１及びＲＮ１２０２はそれぞれ独立して、一般式（Ｎ−１）におけるＲＮ１１及びＲＮ１２と同じ意味を表す。）
【０２６７】
ＲＮ１２０１及びＲＮ１２０２はそれぞれ独立して、炭素原子数１〜５のアルキル基又は炭素原子数２〜５のアルケニル基が好ましく、エチル基、プロピル基又はブチル基がより好ましい。
【０２６８】
一般式（Ｎ−１−２０）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば一つの実施形態としては１種類であり、２種類であり、３種類であり、４種類であり、５種類以上である。
【０２６９】
Δεの改善を重視する場合には含有量を高めに設定することが好ましく、低温での溶解性を重視する場合は含有量を多めに設定すると効果が高く、Ｔｎｉを重視する場合は含有量を多めに設定すると効果が高い。さらに、滴下痕や焼き付き特性を改良する場合は、含有量の範囲を中間に設定することが好ましい。
【０２７０】
液晶組成物の総量に対しての式（Ｎ−１−２０）で表される化合物の好ましい含有量の下限値は、５質量％以上であり、１０質量％以上であり、１３質量％以上であり、１５質量％以上であり、１７質量％以上であり、２０質量％以上である。
【０２７１】
一方、その好ましい含有量の上限値は、３５質量％以下であり、３０質量％以下であり、２８質量％以下であり、２５質量％以下であり、２３質量％以下であり、２０質量％以下であり、１８質量％以下であり、１５質量％以下であり、１３質量％以下である。
【０２７２】
一般式（Ｎ−１−２１）で表される化合物は下記の化合物である。
【０２７３】
【化４９】
0006690782.tif 000050
【０２７４】
（式中、ＲＮ１２１１及びＲＮ１２１２はそれぞれ独立して、一般式（Ｎ−１）におけるＲＮ１１及びＲＮ１２と同じ意味を表す。）
【０２７５】
ＲＮ１２１１及びＲＮ１２１２はそれぞれ独立して、炭素原子数１〜５のアルキル基又は炭素原子数２〜５のアルケニル基が好ましく、エチル基、プロピル基又はブチル基がより好ましい。
【０２７６】
一般式（Ｎ−１−２１）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば一つの実施形態としては１種類であり、２種類であり、３種類であり、４種類であり、５種類以上である。
【０２７７】
Δεの改善を重視する場合には含有量を高めに設定することが好ましく、低温での溶解性を重視する場合は含有量を多めに設定すると効果が高く、Ｔｎｉを重視する場合は含有量を多めに設定すると効果が高い。さらに、滴下痕や焼き付き特性を改良する場合は、含有量の範囲を中間に設定することが好ましい。
【０２７８】
液晶組成物の総量に対しての式（Ｎ−１−２１）で表される化合物の好ましい含有量の下限値は、５質量％以上であり、１０質量％以上であり、１３質量％以上であり、１５質量％以上であり、１７質量％以上であり、２０質量％以上である。
【０２７９】
一方、その好ましい含有量の上限値は、３５質量％以下であり、３０質量％以下であり、２８質量％以下であり、２５質量％以下であり、２３質量％以下であり、２０質量％以下であり、１８質量％以下であり、１５質量％以下であり、１３質量％以下である。
【０２８０】
一般式（Ｎ−１−２２）で表される化合物は下記の化合物である。
【０２８１】
【化５０】
0006690782.tif 000051
【０２８２】
（式中、ＲＮ１２２１及びＲＮ１２２２はそれぞれ独立して、一般式（Ｎ−１）におけるＲＮ１１及びＲＮ１２と同じ意味を表す。）
【０２８３】
ＲＮ１２２１及びＲＮ１２２２はそれぞれ独立して、炭素原子数１〜５のアルキル基又は炭素原子数２〜５のアルケニル基が好ましく、エチル基、プロピル基又はブチル基がより好ましい。
【０２８４】
一般式（Ｎ−１−２２）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば一つの実施形態としては１種類であり、２種類であり、３種類であり、４種類であり、５種類以上である。
【０２８５】
Δεの改善を重視する場合には含有量を高めに設定することが好ましく、低温での溶解性を重視する場合は含有量を多めに設定すると効果が高く、Ｔｎｉを重視する場合は含有量を多めに設定すると効果が高い。さらに、滴下痕や焼き付き特性を改良する場合は、含有量の範囲を中間に設定することが好ましい。
【０２８６】
液晶組成物の総量に対しての式（Ｎ−１−２１）で表される化合物の好ましい含有量の下限値は、１質量％以上であり、５質量％以上であり、１０質量％以上であり、１３質量％以上であり、１５質量％以上であり、１７質量％以上であり２０質量％以上である。
【０２８７】
一方、その好ましい含有量の上限値は、３５質量％以下であり、３０質量％以下であり、２８質量％以下であり、２５質量％以下であり、２３質量％以下であり、２０質量％以下であり、１８質量％以下であり、１５質量％以下であり、１３質量％以下であり、１０質量％以下であり、５質量％以下である。
【０２８８】
さらに、一般式（Ｎ−１−２２）で表される化合物は、式（Ｎ−１−２２．１）〜式（Ｎ−１−２２．１２）で表される化合物群から選ばれる化合物であることが好ましく、式（Ｎ−１−２２．１）〜（Ｎ−１−２２．５）で表される化合物であることがより好ましく、式（Ｎ−１−２２．１）〜（Ｎ−１−２２．４）で表される化合物が更に好ましい。
【０２８９】
【化５１】
0006690782.tif 000052
【０２９０】
一般式（Ｎ−３）で表される化合物は一般式（Ｎ−３−２）で表される化合物群から選ばれる化合物であることが好ましい。
【０２９１】
【化５２】
0006690782.tif 000053
【０２９２】
（式中、ＲＮ３２１及びＲＮ３２２はそれぞれ独立して、一般式（Ｎ−３）におけるＲＮ１１及びＲＮ１２と同じ意味を表す。）
【０２９３】
ＲＮ３２１及びＲＮ３２２はそれぞれ独立して、炭素原子数１〜５のアルキル基又は炭素原子数２〜５のアルケニル基が好ましく、プロピル基又はペンチル基がより好ましい。
【０２９４】
一般式（Ｎ−３−２）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば一つの実施形態としては１種類であり、２種類であり、３種類であり、４種類であり、５種類以上である。
【０２９５】
Δεの改善を重視する場合には含有量を高めに設定することが好ましく、低温での溶解性を重視する場合は含有量を多めに設定すると効果が高く、Ｔｎｉを重視する場合は含有量を少なめに設定すると効果が高い。さらに、滴下痕や焼き付き特性を改良する場合は、含有量の範囲を中間に設定することが好ましい。
【０２９６】
液晶組成物の総量に対しての式（Ｎ−３−２）で表される化合物の好ましい含有量の下限値は、３質量％以上であり、５質量％以上であり、１０質量％以上であり、１３質量％以上であり、１５質量％以上であり、１７質量％以上であり、２０質量％以上であり、２３質量％以上であり、２５質量％以上であり、２７質量％以上であり、３０質量％以上であり、３３質量％以上であり、３５質量％以上である。
【０２９７】
一方、その好ましい含有量の上限値は、５０質量％以下であり、４０質量％以下であり、３８質量％以下であり、３５質量％以下であり、３３質量％以下であり、３０質量％以下であり、２８質量％以下であり、２５質量％以下であり、２３質量％以下であり、２０質量％以下であり、１８質量％以下であり、１５質量％以下であり、１３質量％以下であり、１０質量％以下であり、８質量％以下であり、７質量％以下であり、６質量％以下であり、５質量％以下である。
【０２９８】
さらに、一般式（Ｎ−３−２）で表される化合物は、式（Ｎ−３−２．１）〜式（Ｎ−３−２．３）で表される化合物群から選ばれる化合物であることが好ましい。
【０２９９】
【化５３】
0006690782.tif 000054
【０３００】
液晶分子は、下記一般式（Ｌ）で表される化合物を含んでもよい。
【０３０１】
【化５４】
0006690782.tif 000055
【０３０２】
式（Ｌ）中、ＲＬ１及びＲＬ２は、それぞれ独立して炭素原子数１〜８のアルキル基（ただし、アルキル基中の１個又は隣接していない２個以上の−ＣＨ２−は、それぞれ独立して、−ＣＨ＝ＣＨ−、−Ｃ≡Ｃ−、−Ｏ−、−ＣＯ−、−ＣＯＯ−又は−ＯＣＯ−によって置換されていてもよい。）を表し、
ｎＬ１は、０、１、２又は３を表す。
【０３０３】
ＡＬ１、ＡＬ２及びＡＬ３は、それぞれ独立して、
（ａ）  １，４−シクロヘキシレン基（ただし、この基中に存在する１個の−ＣＨ２−又は隣接していない２個以上の−ＣＨ２−は−Ｏ−に置換されてもよい。）、
（ｂ）  １，４−フェニレン基（ただし、この基中に存在する１個の−ＣＨ＝又は隣接していない２個以上の−ＣＨ＝は−Ｎ＝に置換されてもよい。）、及び
（ｃ）  ナフタレン−２，６−ジイル基、１，２，３，４−テトラヒドロナフタレン−２，６−ジイル基又はデカヒドロナフタレン−２，６−ジイル基（ただし、ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置換されてもよい。）
からなる群より選ばれる基を表し、
前記基（ａ）、基（ｂ）及び基（ｃ）は、それぞれ独立して、シアノ基、フッ素原子又は塩素原子で置換されていてもよい。
【０３０４】
ＺＬ１及びＺＬ２は、それぞれ独立して、単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ｎＬ１が２又は３であってＡＬ２が複数存在する場合は、それらは互いに同一であっても異なっていてもよく、ｎＬ１が２又は３であってＺＬ２が複数存在する場合は、それらは互いに同一であっても異なっていてもよいが、一般式（Ｎ−１）、（Ｎ−２）及び（Ｎ−３）で表される化合物を除く。
【０３０５】
一般式（Ｌ）で表される化合物は誘電的にほぼ中性の化合物（Δεの値が−２〜２）に該当する。一般式（Ｌ）で表される化合物は単独で用いてもよいが、組み合わせて使用することもできる。組み合わせることができる化合物の種類に特に制限は無いが、低温での溶解性、転移温度、電気的な信頼性、複屈折率などの所望の性能に応じて適宜組み合わせて使用する。使用する化合物の種類は、例えば一つの実施形態としては１種類である。あるいは別の実施形態では２種類であり、３種類であり、４種類であり、５種類であり、６種類であり、７種類であり、８種類であり、９種類であり、１０種類以上である。
【０３０６】
液晶組成物中に含まれる一般式（Ｌ）で表される化合物の量は、低温での溶解性、転移温度、電気的な信頼性、複屈折率、プロセス適合性、滴下痕、焼き付き、誘電率異方性などの求められる性能に応じて適宜調整する必要がある。
【０３０７】
液晶組成物の総量に対しての式（Ｌ）で表される化合物の好ましい含有量の下限値は、１質量％以上であり、１０質量％以上であり、２０質量％以上であり、３０質量％以上であり、４０質量％以上であり、５０質量％以上であり、５５質量％以上であり、６０質量％以上であり、６５質量％以上であり、７０質量％以上であり、７５質量％以上であり、８０質量％以上である。
【０３０８】
一方、その好ましい含有量の上限値は、９５質量％以下であり、８５質量％以下であり、７５質量％以下であり、６５質量％以下であり、５５質量％以下であり、４５質量％以下であり、３５質量％以下であり、２５質量％以下である。
【０３０９】
液晶組成物の粘度を低く保ち、応答速度が速い液晶組成物が必要な場合は上記の下限値が高く上限値が高いことが好ましい。さらに、液晶組成物のＴｎｉを高く保ち、温度安定性の良い液晶組成物が必要な場合は上記の下限値が高く上限値が高いことが好ましい。また、駆動電圧を低く保つために誘電率異方性を大きくしたいときは、上記の下限値を低く上限値が低いことが好ましい。
【０３１０】
信頼性を重視する場合にはＲＬ１及びＲＬ２はともにアルキル基であることが好ましく、化合物の揮発性を低減させることを重視する場合にはアルコキシ基であることが好ましく、粘性の低下を重視する場合には少なくとも一方はアルケニル基であることが好ましい。
【０３１１】
分子内に存在するハロゲン原子は０、１、２又は３個が好ましく、０又は１個が好ましく、他の液晶分子との相溶性を重視する場合には１個が好ましい。
【０３１２】
ＲＬ１及びＲＬ２は、それが結合する環構造がフェニル基（芳香族）である場合には、直鎖状の炭素原子数１〜５のアルキル基、直鎖状の炭素原子数１〜４のアルコキシ基及び炭素原子数４〜５のアルケニル基が好ましく、それが結合する環構造がシクロヘキサン、ピラン及びジオキサンなどの飽和した環構造の場合には、直鎖状の炭素原子数１〜５のアルキル基、直鎖状の炭素原子数１〜４のアルコキシ基及び直鎖状の炭素原子数２〜５のアルケニル基が好ましい。ネマチック相を安定化させるためには炭素原子及び存在する場合酸素原子の合計が５以下であることが好ましく、直鎖状であることが好ましい。
【０３１３】
アルケニル基としては、式（Ｒ１）〜式（Ｒ５）のいずれかで表される基から選ばれることが好ましい。
【０３１４】
【化５５】
0006690782.tif 000056
【０３１５】
（各式中の黒点は結合手を表す。）
【０３１６】
ｎＬ１は応答速度を重視する場合には０が好ましく、ネマチック相の上限温度を改善するためには２又は３が好ましく、これらのバランスをとるためには１が好ましい。また、液晶組成物として求められる特性を満たすためには異なる値の化合物を組み合わせることが好ましい。
【０３１７】
ＡＬ１、ＡＬ２及びＡＬ３はΔｎを大きくすることが求められる場合には芳香族であることが好ましく、応答速度を改善するためには脂肪族であることが好ましく、それぞれ独立してトランス−１，４−シクロへキシレン基、１，４−フェニレン基、２−フルオロ−１，４−フェニレン基、３−フルオロ−１，４−フェニレン基、３，５−ジフルオロ−１，４−フェニレン基、１，４−シクロヘキセニレン基、１，４−ビシクロ［２．２．２］オクチレン基、ピペリジン−１，４−ジイル基、ナフタレン−２，６−ジイル基、デカヒドロナフタレン−２，６−ジイル基又は１，２，３，４−テトラヒドロナフタレン−２，６−ジイル基を表すことが好ましく、下記化５６の構造を表すことがより好ましく、トランス−１，４−シクロへキシレン基又は１，４−フェニレン基を表すことがさらに好ましい。
【０３１８】
【化５６】
0006690782.tif 000057
【０３１９】
ＺＬ１及びＺＬ２は応答速度を重視する場合には単結合であることが好ましい。
【０３２０】
一般式（Ｌ）で表される化合物は分子内のハロゲン原子数が０個又は１個であることが好ましい。
【０３２１】
一般式（Ｌ）で表される化合物は一般式（Ｌ−１）〜（Ｌ−７）で表される化合物群から選ばれる化合物であることが好ましい。
【０３２２】
一般式（Ｌ−１）で表される化合物は下記の化合物である。
【０３２３】
【化５７】
0006690782.tif 000058
【０３２４】
（式中、ＲＬ１１及びＲＬ１２はそれぞれ独立して、一般式（Ｌ）におけるＲＬ１及びＲＬ２と同じ意味を表す。）
【０３２５】
ＲＬ１１及びＲＬ１２は、直鎖状の炭素原子数１〜５のアルキル基、直鎖状の炭素原子数１〜４のアルコキシ基及び直鎖状の炭素原子数２〜５のアルケニル基が好ましい。
【０３２６】
一般式（Ｌ−１）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば一つの実施形態としては１種類であり、２種類であり、３種類であり、４種類であり、５種類以上である。
【０３２７】
液晶組成物の総量に対しての式（Ｌ−１）で表される化合物の好ましい含有量の下限値は、１質量％以上であり、２質量％以上であり、３質量％以上であり、５質量％以上であり、７質量％以上であり、１０質量％以上であり、１５質量％以上であり、２０質量％以上であり、２５質量％以上であり、３０質量％以上であり、３５質量％以上であり、４０質量％以上であり、４５質量％以上であり、５０質量％以上であり、５５質量％以上である。
【０３２８】
一方、その好ましい含有量の上限値は、９５質量％以下であり、９０質量％以下であり、８５質量％以下であり、８０質量％以下であり、７５質量％以下であり、７０質量％以下であり、６５質量％以下であり、６０質量％以下であり、５５質量％以下であり、５０質量％以下であり、４５質量％以下であり、４０質量％以下であり、３５質量％以下であり、３０質量％以下であり、２５質量％以下である。
【０３２９】
液晶組成物の粘度を低く保ち、応答速度が速い液晶組成物が必要な場合は上記の下限値が高く上限値が高いことが好ましい。さらに、液晶組成物のＴｎｉを高く保ち、温度安定性の良い液晶組成物が必要な場合は上記の下限値が中庸で上限値が中庸であることが好ましい。また、駆動電圧を低く保つために誘電率異方性を大きくしたいときは、上記の下限値が低く上限値が低いことが好ましい。
【０３３０】
一般式（Ｌ−１）で表される化合物は一般式（Ｌ−１−１）で表される化合物群から選ばれる化合物であることが好ましい。
【０３３１】
【化５８】
0006690782.tif 000059
【０３３２】
（式中ＲＬ１２は一般式（Ｌ−１）における意味と同じ意味を表す。）
【０３３３】
一般式（Ｌ−１−１）で表される化合物は、式（Ｌ−１−１．１）〜式（Ｌ−１−１．３）で表される化合物群から選ばれる化合物であることが好ましく、式（Ｌ−１−１．２）又は式（Ｌ−１−１．３）で表される化合物であることがより好ましく、特に、式（Ｌ−１−１．３）で表される化合物であることが好ましい。
【０３３４】
【化５９】
0006690782.tif 000060
【０３３５】
液晶組成物の総量に対しての式（Ｌ−１−１．３）で表される化合物の好ましい含有量の下限値は、１質量％以上であり、２質量％以上であり、３質量％以上であり、５質量％以上であり、７質量％以上であり、１０質量％以上である。
【０３３６】
一方、その好ましい含有量の上限値は、２０質量％以下であり、１５質量％以下であり、１３質量％以下であり、１０質量％以下であり、８質量％以下であり、７質量％以下であり、６質量％以下であり、５質量％以下であり、３質量％以下である。
【０３３７】
一般式（Ｌ−１）で表される化合物は一般式（Ｌ−１−２）で表される化合物群から選ばれる化合物であることが好ましい。
【０３３８】
【化６０】
0006690782.tif 000061
【０３３９】
（式中ＲＬ１２は一般式（Ｌ−１）における意味と同じ意味を表す。）
【０３４０】
液晶組成物の総量に対しての式（Ｌ−１−２）で表される化合物の好ましい含有量の下限値は、１質量％以上であり、５質量％以上であり、１０質量％以上であり、１５質量％以上であり、１７質量％以上であり、２０質量％以上であり、２３質量％以上であり、２５質量％以上であり、２７質量％以上であり、３０質量％以上であり、３５質量％以上である。
【０３４１】
一方、その好ましい含有量の上限値は、６０質量％以下であり、５５質量％以下であり、５０質量％以下であり、４５質量％以下であり、４２質量％以下であり、４０質量％以下であり、３８質量％以下であり、３５質量％以下であり、３３質量％以下であり、３０質量％以下である。
【０３４２】
さらに、一般式（Ｌ−１−２）で表される化合物は、式（Ｌ−１−２．１）〜式（Ｌ−１−２．４）で表される化合物群から選ばれる化合物であることが好ましく、式（Ｌ−１−２．２）〜式（Ｌ−１−２．４）で表される化合物であることがより好ましい。特に、式（Ｌ−１−２．２）で表される化合物は液晶組成物の応答速度を特に改善するため好ましい。また、応答速度よりも高いＴｎｉを求めるときは、式（Ｌ−１−２．３）又は式（Ｌ−１−２．４）で表される化合物を用いることが好ましい。
なお、液晶組成物中に含まれる式（Ｌ−１−２．３）及び式（Ｌ−１−２．４）で表される化合物の量は、低温での溶解度を良くするために３０質量％以上にすることは好ましくない。
【０３４３】
【化６１】
0006690782.tif 000062
【０３４４】
液晶組成物の総量に対しての式（Ｌ−１−２．２）で表される化合物の好ましい含有量の下限値は、１０質量％以上であり、１５質量％以上であり、１８質量％以上であり、２０質量％以上であり、２３質量％以上であり、２５質量％以上であり、２７質量％以上であり、３０質量％以上であり、３３質量％以上であり、３５質量％以上であり、３８質量％以上であり、４０質量％以上である。
【０３４５】
一方、その好ましい含有量の上限値は、６０質量％以下であり、５５質量％以下であり、５０質量％以下であり、４５質量％以下であり、４３質量％以下であり、４０質量％以下であり、３８質量％以下であり、３５質量％以下であり、３２質量％以下であり、３０質量％以下であり、２７質量％以下であり、２５質量％以下であり、２２質量％以下である。
【０３４６】
液晶組成物の総量に対しての式（Ｌ−１−２．３）で表される化合物及び式（Ｌ−１−２．４）で表される化合物の合計の好ましい含有量の下限値は、１０質量％以上であり、１５質量％以上であり、２０質量％以上であり、２５質量％以上であり、２７質量％以上であり、３０質量％以上であり、３５質量％以上であり、４０質量％以上である。
【０３４７】
一方、その好ましい含有量の上限値は、６０質量％以下であり、５５質量％以下であり、５０質量％以下であり、４５質量％以下であり、４３質量％以下であり、４０質量％以下であり、３８質量％以下であり、３５質量％以下であり、３２質量％以下であり、３０質量％以下であり、２７質量％以下であり、２５質量％以下であり、２２質量％以下である。
【０３４８】
一般式（Ｌ−１）で表される化合物は一般式（Ｌ−１−３）で表される化合物群から選ばれる化合物であることが好ましい。
【０３４９】
【化６２】
0006690782.tif 000063
【０３５０】
（式中ＲＬ１３及びＲＬ１４はそれぞれ独立して炭素原子数１〜８のアルキル基、炭素原子数１〜８のアルコキシ基又は炭素原子数２〜８のアルケニル基を表す。）
【０３５１】
ＲＬ１３及びＲＬ１４は、それぞれ独立して直鎖状の炭素原子数１〜５のアルキル基、直鎖状の炭素原子数１〜４のアルコキシ基又は直鎖状の炭素原子数２〜５のアルケニル基が好ましい。
【０３５２】
液晶組成物の総量に対しての式（Ｌ−１−３）で表される化合物の好ましい含有量の下限値は、１質量％以上であり、５質量％以上であり、１０質量％以上であり、１３質量％以上であり、１５質量％以上であり、１７質量％以上であり、２０質量％以上であり、２３質量％以上であり、２５質量％以上であり、３０質量％以上である。
【０３５３】
一方、その好ましい含有量の上限値は、６０質量％以下であり、５５質量％以下であり、５０質量％以下であり、４５質量％以下であり、４０質量％以下であり、３７質量％以下であり、３５質量％以下であり、３３質量％以下であり、３０質量％以下であり、２７質量％以下であり、２５質量％以下であり、２３質量％以下であり、２０質量％以下であり、１７質量％以下であり、１５質量％以下であり、１３質量％以下であり、１０質量％以下である。
【０３５４】
さらに、一般式（Ｌ−１−３）で表される化合物は、式（Ｌ−１−３．１）〜式（Ｌ−１−３．１３）で表される化合物群から選ばれる化合物であることが好ましく、式（Ｌ−１−３．１）、式（Ｌ−１−３．３）又は式（Ｌ−１−３．４）で表される化合物であることがより好ましい。特に、式（Ｌ−１−３．１）で表される化合物は液晶組成物の応答速度を特に改善するため好ましい。また、応答速度よりも高いＴｎｉを求めるときは、式（Ｌ−１−３．３）、式（Ｌ−１−３．４）、式（Ｌ−１−３．１１）及び式（Ｌ−１−３．１２）で表される化合物を用いることが好ましい。
なお、液晶組成物中に含まれる式（Ｌ−１−３．３）、式（Ｌ−１−３．４）、式（Ｌ−１−３．１１）及び式（Ｌ−１−３．１２）で表される化合物の合計の量は、低温での溶解度を良くするために２０％以上にすることは好ましくない。
【０３５５】
【化６３】
0006690782.tif 000064
【０３５６】
液晶組成物の総量に対しての式（Ｌ−１−３．１）で表される化合物の好ましい含有量の下限値は、１質量％以上であり、２質量％以上であり、３質量％以上であり、５質量％以上であり、７質量％以上であり、１０質量％以上であり、１３質量％以上であり、１５質量％以上であり、１８質量％以上であり、２０質量％以上である。
【０３５７】
一方、その好ましい含有量の上限値は、２０質量％以下であり、１７質量％以下であり、１５質量％以下であり、１３質量％以下であり、１０質量％以下であり、８質量％以下であり、７質量％以下であり、６質量％以下である。
【０３５８】
一般式（Ｌ−１）で表される化合物は一般式（Ｌ−１−４）及び／又は（Ｌ−１−５）で表される化合物群から選ばれる化合物であることが好ましい。
【０３５９】
【化６４】
0006690782.tif 000065
【０３６０】
（式中ＲＬ１５及びＲＬ１６はそれぞれ独立して炭素原子数１〜８のアルキル基、炭素原子数１〜８のアルコキシ基又は炭素原子数２〜８のアルケニル基を表す。）
【０３６１】
ＲＬ１５及びＲＬ１６は、それぞれ独立して直鎖状の炭素原子数１〜５のアルキル基、直鎖状の炭素原子数１〜４のアルコキシ基又は直鎖状の炭素原子数２〜５のアルケニル基が好ましい。
【０３６２】
液晶組成物の総量に対しての式（Ｌ−１−４）で表される化合物の好ましい含有量の下限値は、１質量％以上であり、５質量％以上であり、１０質量％以上であり、１３質量％以上であり、１５質量％以上であり、１７質量％以上であり、２０質量％以上である。
【０３６３】
一方、その好ましい含有量の上限値は、２５質量％以下であり、２３質量％以下であり、２０質量％以下であり、１７質量％以下であり、１５質量％以下であり、１３質量％以下であり、１０質量％以下である。
【０３６４】
液晶組成物の総量に対しての式（Ｌ−１−５）で表される化合物の好ましい含有量の下限値は、１質量％以上であり、５質量％以上であり、１０質量％以上であり、１３質量％以上であり、１５質量％以上であり、１７質量％以上であり、２０質量％以上である。
【０３６５】
一方、その好ましい含有量の上限値は、２５質量％以下であり、２３質量％以下であり、２０質量％以下であり、１７質量％以下であり、１５質量％以下であり、１３質量％以下であり、１０質量％以下である。
【０３６６】
さらに、一般式（Ｌ−１−４）及び（Ｌ−１−５）で表される化合物は、式（Ｌ−１−４．１）〜式（Ｌ−１−４．３）及び式（Ｌ−１−５．１）〜式（Ｌ−１−５．３）で表される化合物群から選ばれる化合物であることが好ましく、式（Ｌ−１−４．２）又は式（Ｌ−１−５．２）で表される化合物であることがより好ましい。
【０３６７】
【化６５】
0006690782.tif 000066
【０３６８】
液晶組成物の総量に対しての式（Ｌ−１−４．２）で表される化合物の好ましい含有量の下限値は、１質量％以上であり、２質量％以上であり、３質量％以上であり、５質量％以上であり、７質量％以上であり、１０質量％以上であり、１３質量％以上であり、１５質量％以上であり、１８質量％以上であり、２０質量％以上である。
【０３６９】
一方、その好ましい含有量の上限値は、２０質量％以下であり、１７質量％以下であり、１５質量％以下であり、１３質量％以下であり、１０質量％以下であり、８質量％以下であり、７質量％以下であり、６質量％以下である。
【０３７０】
式（Ｌ−１−１．３）、式（Ｌ−１−２．２）、式（Ｌ−１−３．１）、式（Ｌ−１−３．３）、式（Ｌ−１−３．４）、式（Ｌ−１−３．１１）及び式（Ｌ−１−３．１２）で表される化合物から選ばれる２種以上の化合物を組み合わせることが好ましく、式（Ｌ−１−１．３）、式（Ｌ−１−２．２）、式（Ｌ−１−３．１）、式（Ｌ−１−３．３）、式（Ｌ−１−３．４）及び式（Ｌ−１−４．２）で表される化合物から選ばれる２種以上の化合物を組み合わせることがより好ましい。
【０３７１】
液晶組成物の総量に対してのこれら化合物の好ましい合計の含有量の下限値は、１質量％以上であり、２質量％以上であり、３質量％以上であり、５質量％以上であり、７質量％以上であり、１０質量％以上であり、１３質量％以上であり、１５質量％以上であり、１８質量％以上であり、２０質量％以上であり、２３質量％以上であり、２５質量％以上であり、２７質量％以上であり、３０質量％以上であり、３３質量％以上であり、３５質量％以上である。
一方、その好ましい合計の含有量の上限値は、８０質量％以下であり、７０質量％以下であり、６０質量％以下であり、５０質量％以下であり、４５質量％以下であり、４０質量％以下であり、３７質量％以下であり、３５質量％以下であり、３３質量％以下であり、３０質量％以下であり、２８質量％以下であり、２５質量％以下であり、２３質量％以下であり、２０質量％以下である。
【０３７２】
液晶組成物の信頼性を重視する場合には、式（Ｌ−１−３．１）、式（Ｌ−１−３．３）及び式（Ｌ−１−３．４）で表される化合物から選ばれる２種以上の化合物を組み合わせることが好ましく、液晶組成物の応答速度を重視する場合には、式（Ｌ−１−１．３）、式（Ｌ−１−２．２）で表される化合物から選ばれる２種以上の化合物を組み合わせることが好ましい。
【０３７３】
一般式（Ｌ−１）で表される化合物は一般式（Ｌ−１−６）で表される化合物群から選ばれる化合物であることが好ましい。
【０３７４】
【化６６】
0006690782.tif 000067
【０３７５】
（式中ＲＬ１７及びＲＬ１８はそれぞれ独立してメチル基又は水素原子を表す。）
【０３７６】
液晶組成物の総量に対しての式（Ｌ−１−６）で表される化合物の好ましい含有量の下限値は、１質量％以上であり、５質量％以上であり、１０質量％以上であり、１５質量％以上であり、１７質量％以上であり、２０質量％以上であり、２３質量％以上であり、２５質量％以上であり、２７質量％以上であり、３０質量％以上であり、３５質量％以上である。
【０３７７】
一方、その好ましい含有量の上限値は、６０質量％以下であり、５５質量％以下であり、５０質量％以下であり、４５質量％以下であり、４２質量％以下であり、４０質量％以下であり、３８質量％以下であり、３５質量％以下であり、３３質量％以下であり、３０質量％以下である。
【０３７８】
さらに、一般式（Ｌ−１−６）で表される化合物は、式（Ｌ−１−６．１）〜式（Ｌ−１−６．３）で表される化合物群から選ばれる化合物であることが好ましい。
【０３７９】
【化６７】
0006690782.tif 000068
【０３８０】
一般式（Ｌ−２）で表される化合物は下記の化合物である。
【０３８１】
【化６８】
0006690782.tif 000069
【０３８２】
（式中、ＲＬ２１及びＲＬ２２はそれぞれ独立して、一般式（Ｌ）におけるＲＬ１及びＲＬ２と同じ意味を表す。）
【０３８３】
ＲＬ２１は炭素原子数１〜５のアルキル基又は炭素原子数２〜５のアルケニル基が好ましく、ＲＬ２２は炭素原子数１〜５のアルキル基、炭素原子数４〜５のアルケニル基又は炭素原子数１〜４のアルコキシ基が好ましい。
【０３８４】
一般式（Ｌ−２）で表される化合物は単独で使用することもできるが、２種以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば一つの実施形態としては１種類であり、２種類であり、３種類であり、４種類であり、５種類以上である。
【０３８５】
低温での溶解性を重視する場合は含有量を多めに設定すると効果が高く、反対に、応答速度を重視する場合は含有量を少なめに設定すると効果が高い。さらに、滴下痕や焼き付き特性を改良する場合は、含有量の範囲を中間に設定することが好ましい。
【０３８６】
液晶組成物の総量に対しての式（Ｌ−２）で表される化合物の好ましい含有量の下限値は、１質量％以上であり、２質量％以上であり、３質量％以上であり、５質量％以上であり、７質量％以上であり、１０質量％以上である。
【０３８７】
一方、その好ましい含有量の上限値は、２０質量％以下であり、１５質量％以下であり、１３質量％以下であり、１０質量％以下であり、８質量％以下であり、７質量％以下であり、６質量％以下であり、５質量％以下であり、３質量％以下である。
【０３８８】
さらに、一般式（Ｌ−２）で表される化合物は、式（Ｌ−２．１）〜式（Ｌ−２．６）で表される化合物群から選ばれる化合物であることが好ましく、式（Ｌ−２．１）、式（Ｌ−２．３）、式（Ｌ−２．４）及び式（Ｌ−２．６）で表される化合物であることがより好ましい。
【０３８９】
【化６９】
0006690782.tif 000070
【０３９０】
一般式（Ｌ−３）で表される化合物は下記の化合物である。
【０３９１】
【化７０】
0006690782.tif 000071
【０３９２】
（式中、ＲＬ３１及びＲＬ３２はそれぞれ独立して、一般式（Ｌ）におけるＲＬ１及びＲＬ２と同じ意味を表す。）
【０３９３】
ＲＬ３１及びＲＬ３２はそれぞれ独立して炭素原子数１〜５のアルキル基、炭素原子数４〜５のアルケニル基又は炭素原子数１〜４のアルコキシ基が好ましい。
【０３９４】
一般式（Ｌ−３）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば一つの実施形態としては１種類であり、２種類であり、３種類であり、４種類であり、５種類以上である。
【０３９５】
液晶組成物の総量に対しての式（Ｌ−３）で表される化合物の好ましい含有量の下限値は、１質量％以上であり、２質量％以上であり、３質量％以上であり、５質量％以上であり、７質量％以上であり、１０質量％以上である。
【０３９６】
一方、その好ましい含有量の上限値は、２０質量％以下であり、１５質量％以下であり、１３質量％以下であり、１０質量％以下であり、８質量％以下であり、７質量％以下であり、６質量％以下であり、５質量％以下であり、３質量％以下である。
【０３９７】
高い複屈折率を得る場合は含有量を多めに設定すると効果が高く、反対に、高いＴｎｉを重視する場合は含有量を少なめに設定すると効果が高い。さらに、滴下痕や焼き付き特性を改良する場合は、含有量の範囲を中間に設定することが好ましい。
【０３９８】
さらに、一般式（Ｌ−３）で表される化合物は、式（Ｌ−３．１）〜式（Ｌ−３．７）で表される化合物群から選ばれる化合物であることが好ましく、式（Ｌ−３．２）〜式（Ｌ−３．７）で表される化合物であることがより好ましい。
【０３９９】
【化７１】
0006690782.tif 000072
【０４００】
一般式（Ｌ−４）で表される化合物は下記の化合物である。
【０４０１】
【化７２】
0006690782.tif 000073
【０４０２】
（式中、ＲＬ４１及びＲＬ４２はそれぞれ独立して、一般式（Ｌ）におけるＲＬ１及びＲＬ２と同じ意味を表す。）
【０４０３】
ＲＬ４１は炭素原子数１〜５のアルキル基又は炭素原子数２〜５のアルケニル基が好ましく、ＲＬ４２は炭素原子数１〜５のアルキル基、炭素原子数４〜５のアルケニル基又は炭素原子数１〜４のアルコキシ基が好ましい。
【０４０４】
一般式（Ｌ−４）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば一つの実施形態としては１種類であり、２種類であり、３種類であり、４種類であり、５種類以上である。
【０４０５】
液晶組成物において、一般式（Ｌ−４）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０４０６】
液晶組成物の総量に対しての式（Ｌ−４）で表される化合物の好ましい含有量の下限値は、１質量％以上であり、２質量％以上であり、３質量％以上であり、５質量％以上であり、７質量％以上であり、１０質量％以上であり、１４質量％以上であり、１６質量％以上であり、２０質量％以上であり、２３質量％以上であり、２６質量％以上であり、３０質量％以上であり、３５質量％以上であり、４０質量％以上である。
【０４０７】
一方、その好ましい含有量の上限値は、５０質量％以下であり、４０質量％以下であり、３５質量％以下であり、３０質量％以下であり、２０質量％以下であり、１５質量％以下であり、１０質量％以下であり、５質量％以下である。
【０４０８】
一般式（Ｌ−４）で表される化合物は、例えば式（Ｌ−４．１）〜式（Ｌ−４．３）で表される化合物であることが好ましい。
【０４０９】
【化７３】
0006690782.tif 000074
【０４１０】
低温での溶解性、転移温度、電気的な信頼性、複屈折率などの求められる性能に応じて、式（Ｌ−４．１）で表される化合物を含有していても、式（Ｌ−４．２）で表される化合物を含有していても、式（Ｌ−４．１）で表される化合物と式（Ｌ−４．２）で表される化合物との両方を含有していてもよいし、式（Ｌ−４．１）〜式（Ｌ−４．３）で表される化合物を全て含んでいてもよい。
【０４１１】
液晶組成物の総量に対しての式（Ｌ−４．１）又は式（Ｌ−４．２）で表される化合物の好ましい含有量の下限値は、３質量％以上であり、５質量％以上であり、７質量％以上であり、９質量％以上であり、１１質量％以上であり、１２質量％以上であり、１３質量％以上であり、１８質量％以上であり、２１質量％以上である。
【０４１２】
一方、その好ましい含有量の上限値は、４５質量％以下であり、４０質量％以下であり、３５質量％以下であり、３０質量％以下であり、２５質量％以下であり、２３質量％以下であり、２０質量％以下であり、１８質量％以下であり、１５質量％以下であり、１３質量％以下であり、１０質量％以下であり、８質量％以下である。
【０４１３】
式（Ｌ−４．１）で表される化合物と式（Ｌ−４．２）で表される化合物との両方を含有する場合は、液晶組成物の総量に対しての両化合物の好ましい含有量の下限値は、１５質量％以上であり、１９質量％以上であり、２４質量％以上であり、３０質量％以上である。
【０４１４】
一方、その好ましい含有量の上限値は、４５質量％以下であり、４０質量％以下であり、３５質量％以下であり、３０質量％以下であり、２５質量％以下であり、２３質量％以下であり、２０質量％以下であり、１８質量％以下であり、１５質量％以下であり、１３質量％以下である。
【０４１５】
一般式（Ｌ−４）で表される化合物は、例えば式（Ｌ−４．４）〜式（Ｌ−４．６）で表される化合物であることが好ましく、式（Ｌ−４．４）で表される化合物であることがより好ましい。
【０４１６】
【化７４】
0006690782.tif 000075
【０４１７】
低温での溶解性、転移温度、電気的な信頼性、複屈折率などの求められる性能に応じて、式（Ｌ−４．４）で表される化合物を含有していても、式（Ｌ−４．５）で表される化合物を含有していても、式（Ｌ−４．４）で表される化合物と式（Ｌ−４．５）で表される化合物との両方を含有していてもよい。
【０４１８】
液晶組成物の総量に対しての式（Ｌ−４．４）又は式（Ｌ−４．５）で表される化合物の好ましい含有量の下限値は、３質量％以上であり、５質量％以上であり、７質量％以上であり、９質量％以上であり、１１質量％以上であり、１２質量％以上であり、１３質量％以上であり、１８質量％以上であり、２１質量％以上である。
【０４１９】
一方、その好ましい上限値は、４５質量％以下であり、４０質量％以下であり、３５質量％以下であり、３０質量％以下であり、２５質量％以下であり、２３質量％以下であり、２０質量％以下であり、１８質量％以下であり、１５質量％以下であり、１３質量％以下であり、１０質量％以下であり、８質量％以下である。
【０４２０】
式（Ｌ−４．４）で表される化合物と式（Ｌ−４．５）で表される化合物との両方を含有する場合は、液晶組成物の総量に対しての両化合物の好ましい含有量の下限値は、１５質量％以上であり、１９質量％以上であり、２４質量％以上であり、３０質量％以上である。
【０４２１】
一方、その好ましい上限値は、４５質量％以下であり、４０質量％以下であり、３５質量％以下であり、３０質量％以下であり、２５質量％以下であり、２３質量％以下であり、２０質量％以下であり、１８質量％以下であり、１５質量％以下であり、１３質量％以下である。
【０４２２】
一般式（Ｌ−４）で表される化合物は、式（Ｌ−４．７）〜式（Ｌ−４．１０）で表される化合物であることが好ましく、特に、式（Ｌ−４．９）で表される化合物が好ましい。
【０４２３】
【化７５】
0006690782.tif 000076
【０４２４】
一般式（Ｌ−５）で表される化合物は下記の化合物である。
【０４２５】
【化７６】
0006690782.tif 000077
【０４２６】
（式中、ＲＬ５１及びＲＬ５２はそれぞれ独立して、一般式（Ｌ）におけるＲＬ１及びＲＬ２と同じ意味を表す。）
【０４２７】
ＲＬ５１は炭素原子数１〜５のアルキル基又は炭素原子数２〜５のアルケニル基が好ましく、ＲＬ５２は炭素原子数１〜５のアルキル基、炭素原子数４〜５のアルケニル基又は炭素原子数１〜４のアルコキシ基が好ましい。
【０４２８】
一般式（Ｌ−５）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば一つの実施形態としては１種類であり、２種類であり、３種類であり、４種類であり、５種類以上である。
【０４２９】
液晶組成物において、一般式（Ｌ−５）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０４３０】
液晶組成物の総量に対しての式（Ｌ−５）で表される化合物の好ましい含有量の下限値は、１質量％以上であり、２質量％以上であり、３質量％以上であり、５質量％以上であり、７質量％以上であり、１０質量％以上であり、１４質量％以上であり、１６質量％以上であり、２０質量％以上であり、２３質量％以上であり、２６質量％以上であり、３０質量％以上であり、３５質量％以上であり、４０質量％以上である。
【０４３１】
一方、その好ましい含有量の上限値は、５０質量％以下であり、４０質量％以下であり、３５質量％以下であり、３０質量％以下であり、２０質量％以下であり、１５質量％以下であり、１０質量％以下であり、５質量％以下である。
【０４３２】
一般式（Ｌ−５）で表される化合物は、式（Ｌ−５．１）又は式（Ｌ−５．２）で表される化合物であることが好ましく、特に、式（Ｌ−５．１）で表される化合物であることが好ましい。
【０４３３】
【化７７】
0006690782.tif 000078
【０４３４】
液晶組成物の総量に対してのこれら化合物の好ましい含有量の下限値は、１質量％以上であり、２質量％以上であり、３質量％以上であり、５質量％以上であり、７質量％以上である。
一方、その好ましい含有量の上限値は、２０質量％以下であり、１５質量％以下であり、１３質量％以下であり、１０質量％以下であり、９質量％以下である。
【０４３５】
一般式（Ｌ−５）で表される化合物は、式（Ｌ−５．３）又は式（Ｌ−５．４）で表される化合物であることが好ましい。
【０４３６】
【化７８】
0006690782.tif 000079
【０４３７】
液晶組成物の総量に対してのこれら化合物の好ましい含有量の下限値は、１質量％以上であり、２質量％以上であり、３質量％以上であり、５質量％以上であり、７質量％以上である。
【０４３８】
一方、その好ましい含有量の上限値は、２０質量％以下であり、１５質量％以下であり、１３質量％以下であり、１０質量％以下であり、９質量％以下である。
【０４３９】
一般式（Ｌ−５）で表される化合物は、式（Ｌ−５．５）〜式（Ｌ−５．７）で表される化合物群から選ばれる化合物であることが好ましく、特に式（Ｌ−５．７）で表される化合物であることが好ましい。
【０４４０】
【化７９】
0006690782.tif 000080
【０４４１】
液晶組成物の総量に対してのこれら化合物の好ましい含有量の下限値は、１質量％以上であり、２質量％以上であり、３質量％以上であり、５質量％以上であり、７質量％以上である。
一方、その好ましい含有量の上限値は、２０質量％以下であり、１５質量％以下であり、１３質量％以下であり、１０質量％以下であり、９質量％以下である。
【０４４２】
一般式（Ｌ−６）で表される化合物は下記の化合物である。
【０４４３】
【化８０】
0006690782.tif 000081
【０４４４】
（式中、ＲＬ６１及びＲＬ６２はそれぞれ独立して、一般式（Ｌ）におけるＲＬ１及びＲＬ２と同じ意味を表し、ＸＬ６１及びＸＬ６２はそれぞれ独立して水素原子又はフッ素原子を表す。）
【０４４５】
ＲＬ６１及びＲＬ６２はそれぞれ独立して炭素原子数１〜５のアルキル基又は炭素原子数２〜５のアルケニル基が好ましく、ＸＬ６１及びＸＬ６２のうち一方がフッ素原子、他方が水素原子であることが好ましい。
【０４４６】
一般式（Ｌ−６）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば一つの実施形態としては１種類であり、２種類であり、３種類であり、４種類であり、５種類以上である。
【０４４７】
液晶組成物の総量に対しての式（Ｌ−６）で表される化合物の好ましい含有量の下限値は、１質量％以上であり、２質量％以上であり、３質量％以上であり、５質量％以上であり、７質量％以上であり、１０質量％以上であり、１４質量％以上であり、１６質量％以上であり、２０質量％以上であり、２３質量％以上であり、２６質量％以上であり、３０質量％以上であり、３５質量％以上であり、４０質量％以上である。
【０４４８】
一方、その好ましい含有量の上限値は、５０質量％以下であり、４０質量％以下であり、３５質量％以下であり、３０質量％以下であり、２０質量％以下であり、１５質量％以下であり、１０質量％以下であり、５質量％以下である。
【０４４９】
なお、Δｎを大きくすることに重点を置く場合には含有量を多くした方が好ましく、低温での析出に重点を置いた場合には含有量は少ない方が好ましい。
【０４５０】
一般式（Ｌ−６）で表される化合物は、式（Ｌ−６．１）〜式（Ｌ−６．９）で表される化合物であることが好ましい。
【０４５１】
【化８１】
0006690782.tif 000082
【０４５２】
組み合わせることができる化合物の種類に特に制限は無いが、これらの化合物の中から１種〜３種類含有することが好ましく、１種〜４種類含有することがさらに好ましい。また、選ぶ化合物の分子量分布が広いことも溶解性に有効であるため、例えば、式（Ｌ−６．１）又は（Ｌ−６．２）で表される化合物から１種類、式（Ｌ−６．４）又は（Ｌ−６．５）で表される化合物から１種類、式（Ｌ−６．６）又は式（Ｌ−６．７）で表される化合物から１種類、式（Ｌ−６．８）又は（Ｌ−６．９）で表される化合物から１種類の化合物を選び、これらを適宜組み合わせることが好ましい。その中でも、式（Ｌ−６．１）、式（Ｌ−６．３）式（Ｌ−６．４）、式（Ｌ−６．６）及び式（Ｌ−６．９）で表される化合物を含むことが好ましい。
【０４５３】
さらに、一般式（Ｌ−６）で表される化合物は、例えば式（Ｌ−６．１０）〜式（Ｌ−６．１７）で表される化合物であることが好ましく、その中でも、式（Ｌ−６．１１）で表される化合物であることがより好ましい。
【０４５４】
【化８２】
0006690782.tif 000083
【０４５５】
液晶組成物の総量に対してのこれら化合物の好ましい含有量の下限値は、１質量％以上であり、２質量％以上であり、３質量％以上であり、５質量％以上であり、７質量％以上である。
一方、その好ましい含有量の上限値は、２０質量％以下であり、１５質量％以下であり、１３質量％以下であり、１０質量％以下であり、９質量％以下である。
【０４５６】
一般式（Ｌ−７）で表される化合物は下記の化合物である。
【０４５７】
【化８３】
0006690782.tif 000084
【０４５８】
（式中、ＲＬ７１及びＲＬ７２はそれぞれ独立して一般式（Ｌ）におけるＲＬ１及びＲＬ２と同じ意味を表し、ＡＬ７１及びＡＬ７２はそれぞれ独立して一般式（Ｌ）におけるＡＬ２及びＡＬ３と同じ意味を表すが、ＡＬ７１及びＡＬ７２上の水素原子はそれぞれ独立してフッ素原子によって置換されていてもよく、ＺＬ７１は一般式（Ｌ）におけるＺＬ２と同じ意味を表し、ＸＬ７１及びＸＬ７２はそれぞれ独立してフッ素原子又は水素原子を表す。）
【０４５９】
式中、ＲＬ７１及びＲＬ７２はそれぞれ独立して炭素原子数１〜５のアルキル基、炭素原子数２〜５のアルケニル基又は炭素原子数１〜４のアルコキシ基が好ましく、ＡＬ７１及びＡＬ７２はそれぞれ独立して１,４-シクロヘキシレン基又は１,４-フェニレン基が好ましく、ＡＬ７１及びＡＬ７２上の水素原子はそれぞれ独立してフッ素原子によって置換されていてもよく、ＺＬ７１は単結合又はＣＯＯ−が好ましく、単結合が好ましく、ＸＬ７１及びＸＬ７２は水素原子が好ましい。
【０４６０】
組み合わせることができる化合物の種類に特に制限は無いが、低温での溶解性、転移温度、電気的な信頼性、複屈折率などの求められる性能に応じて組み合わせる。使用する化合物の種類は、例えば一つの実施形態としては１種類であり、２種類であり、３種類であり、４種類である。
【０４６１】
液晶組成物中に含まれる一般式（Ｌ−７）で表される化合物の量は、低温での溶解性、転移温度、電気的な信頼性、複屈折率、プロセス適合性、滴下痕、焼き付き、誘電率異方性などの求められる性能に応じて適宜調整する必要がある。
【０４６２】
液晶組成物の総量に対しての式（Ｌ−７）で表される化合物の好ましい含有量の下限値は、１質量％以上であり、２質量％以上であり、３質量％以上であり、５質量％以上であり、７質量％以上であり、１０質量％以上であり、１４質量％以上であり、１６質量％以上であり、２０質量％以上である。
【０４６３】
一方、その好ましい含有量の上限値は、３０質量％以下であり、２５質量％以下であり、２３質量％以下であり、２０質量％以下であり、１８質量％以下であり、１５質量％以下であり、１０質量％以下であり、５質量％以下である。
【０４６４】
液晶組成物が高いＴｎｉが望まれる場合は式（Ｌ−７）で表される化合物の含有量を多めにすることが好ましく、低粘度の液晶組成物が望まれる場合は含有量を少なめにすることが好ましい。
【０４６５】
さらに、一般式（Ｌ−７）で表される化合物は、式（Ｌ−７．１）〜式（Ｌ−７．４）で表される化合物であることが好ましく、式（Ｌ−７．２）で表される化合物であることがより好ましい。
【０４６６】
【化８４】
0006690782.tif 000085
【０４６７】
さらに、一般式（Ｌ−７）で表される化合物は、式（Ｌ−７．１１）〜式（Ｌ−７．１３）で表される化合物であることが好ましく、式（Ｌ−７．１１）で表される化合物であることがより好ましい。
【０４６８】
【化８５】
0006690782.tif 000086
【０４６９】
さらに、一般式（Ｌ−７）で表される化合物は、式（Ｌ−７．２１）〜式（Ｌ−７．２３）で表される化合物であることが好ましく、式（Ｌ−７．２１）で表される化合物であることがより好ましい。
【０４７０】
【化８６】
0006690782.tif 000087
【０４７１】
さらに、一般式（Ｌ−７）で表される化合物は、式（Ｌ−７．３１）〜式（Ｌ−７．３４）で表される化合物であることが好ましく、式（Ｌ−７．３１）又は／及び式（Ｌ−７．３２）で表される化合物であることがより好ましい。
【０４７２】
【化８７】
0006690782.tif 000088
【０４７３】
さらに、一般式（Ｌ−７）で表される化合物は、式（Ｌ−７．４１）〜式（Ｌ−７．４４）で表される化合物であることが好ましく、式（Ｌ−７．４１）又は／及び式（Ｌ−７．４２）で表される化合物であることがより好ましい。
【０４７４】
【化８８】
0006690782.tif 000089
【０４７５】
さらに、一般式（Ｌ−７）で表される化合物は、式（Ｌ−７．５１）〜式（Ｌ−７．５３）で表される化合物であることが好ましい。
【０４７６】
【化８９】
0006690782.tif 000090
【０４７７】
本発明の液晶組成物は、重合性化合物を更に含有してもよい。重合性化合物としては、各種の化合物が挙げられるが、下記一般式（Ｐ）で表される化合物の少なくとも１種を含むことが好ましい。
【０４７８】
【化９０】
0006690782.tif 000091
【０４７９】
式（Ｐ）中、Ｚｐ１は、フッ素原子、シアノ基、水素原子、水素原子がハロゲン原子に置換されていてもよい炭素原子数１〜１５のアルキル基、水素原子がハロゲン原子に置換されていてもよい炭素原子数１〜１５のアルコキシ基、水素原子がハロゲン原子に置換されていてもよい炭素原子数１〜１５のアルケニル基、水素原子がハロゲン原子に置換されていてもよい炭素原子数１〜１５のアルケニルオキシ基又は−Ｓｐｐ２−Ｒｐ２を表す。
【０４８０】
Ｒｐ１及びＲｐ２は、それぞれ下記式（Ｒ−Ｉ）〜式（Ｒ−ＩＸ）のいずれかを表す。
【０４８１】
【化９１】
0006690782.tif 000092
【０４８２】
（式中、
＊でＳｐｐ１又はＳｐｐ２と結合し、
Ｒ２〜Ｒ６は、それぞれ独立して、水素原子、炭素原子数１〜５個のアルキル基又は炭素原子数１〜５個のハロゲン化アルキル基を表し、
Ｗは、単結合、−Ｏ−又はメチレン基を表し、
Ｔは、単結合又は−ＣＯＯ−を表し、
ｐ、ｔ及びｑは、それぞれ独立して、０、１又は２を表す。）
【０４８３】
Ｓｐｐ１及びＳｐｐ２は、それぞれスペーサー基を表し、
Ｌｐ１及びＬｐ２は、それぞれ独立して、単結合、−Ｏ−、−Ｓ−、−ＣＨ２−、−ＯＣＨ２−、−ＣＨ２Ｏ−、−ＣＯ−、−Ｃ２Ｈ４−、−ＣＯＯ−、−ＯＣＯ−、−ＯＣＯＯＣＨ２−、−ＣＨ２ＯＣＯＯ−、−ＯＣＨ２ＣＨ２Ｏ−、−ＣＯ−ＮＲａ−、−ＮＲａ−ＣＯ−、−ＳＣＨ２−、−ＣＨ２Ｓ−、−ＣＨ＝ＣＲａ−ＣＯＯ−、−ＣＨ＝ＣＲａ−ＯＣＯ−、−ＣＯＯ−ＣＲａ＝ＣＨ−、−ＯＣＯ−ＣＲａ＝ＣＨ−、−ＣＯＯ−ＣＲａ＝ＣＨ−ＣＯＯ−、−ＣＯＯ−ＣＲａ＝ＣＨ−ＯＣＯ−、−ＯＣＯ−ＣＲａ＝ＣＨ−ＣＯＯ−、−ＯＣＯ−ＣＲａ＝ＣＨ−ＯＣＯ−、−（ＣＨ２）ｚ−Ｃ（＝Ｏ）−Ｏ−、−（ＣＨ２）ｚ−Ｏ−（Ｃ＝Ｏ）−、−Ｏ−（Ｃ＝Ｏ）−（ＣＨ２）ｚ−、−（Ｃ＝Ｏ）−Ｏ−（ＣＨ２）ｚ−、−ＣＨ２（ＣＨ３）C−Ｃ（＝Ｏ）−Ｏ−、−ＣＨ２（ＣＨ３）C−Ｏ−（Ｃ＝Ｏ）−、−Ｏ−（Ｃ＝Ｏ）−C（ＣＨ３）ＣＨ２、−（Ｃ＝Ｏ）−Ｏ−C（ＣＨ３）−ＣＨ２、−ＣＨ＝ＣＨ−、−ＣＦ＝ＣＦ−、−ＣＦ＝ＣＨ−、−ＣＨ＝ＣＦ−、−ＣＦ２−、−ＣＦ２Ｏ−、−ＯＣＦ２−、−ＣＦ２ＣＨ２−、−ＣＨ２ＣＦ２−、−ＣＦ２ＣＦ２−又は−Ｃ≡Ｃ−（ただし、式中、Ｒａは、それぞれ独立して水素原子又は炭素原子数１〜４のアルキル基を表し、ｚは１〜４の整数を表す。）を表す。
【０４８４】
Ｍｐ２は、１，４−フェニレン基、１，４−シクロヘキシレン基、アントラセン−２，６−ジイル基、フェナントレン−２，７−ジイル基、ピリジン−２，５−ジイル基、ピリミジン−２，５−ジイル基、ナフタレン−２，６−ジイル基、インダン−２，５−ジイル基、１，２，３，４−テトラヒドロナフタレン−２，６−ジイル基、１，３−ジオキサン−２，５−ジイル基又は単結合を表すが、Ｍｐ２は無置換であるか又は炭素原子数１〜１２のアルキル基、炭素原子数１〜１２のハロゲン化アルキル基、炭素原子数１〜１２のアルコキシ基、炭素原子数１〜１２のハロゲン化アルコキシ基、ハロゲン原子、シアノ基、ニトロ基若しくは−Ｒｐ１で置換されていてもよい。
【０４８５】
Ｍｐ１は、下記式（ｉ−１１）〜（ｉｘ−１１）のいずれかを表す。
【０４８６】
【化９２】
0006690782.tif 000093
【０４８７】
（式中、＊でＳｐｐ１と結合し、＊＊でＬｐ１、Ｌｐ２又はＺｐ１と結合する。）
【０４８８】
Ｍｐ３は、下記式（ｉ−１３）〜（ｉｘ−１３）のいずれかを表す。
【０４８９】
【化９３】
0006690782.tif 000094
【０４９０】
（式中、＊でＺｐ１と結合し、＊＊でＬｐ２と結合する。）
【０４９１】
ｍｐ２〜ｍｐ４は、それぞれ独立して、０、１、２又は３を表し、
ｍｐ１及びｍｐ５は、それぞれ独立して、１、２又は３を表し、
Ｚｐ１が複数存在する場合には、それらは互いに同一であっても異なっていてもよく、Ｒｐ１が複数存在する場合には、それらは互いに同一であっても異なっていてもよく、Ｒｐ２が複数存在する場合には、それらは互いに同一であっても異なっていてもよく、Ｓｐｐ１が複数存在する場合には、それらは互いに同一であっても異なっていてもよく、Ｓｐｐ２が複数存在する場合には、それらは互いに同一であっても異なっていてもよく、Ｌｐ１が複数存在する場合には、それらは互いに同一であっても異なっていてもよく、Ｍｐ２が複数存在する場合には、それらは互いに同一であっても異なっていてもよい。
【０４９２】
液晶組成物が配向助剤（第１の化合物及び第２の化合物）に加えて、重合性化合物を更に含有することにより、液晶分子のプレチルト角を好適に形成することができる。
なお、液晶組成物は、分子内に過酸（−ＣＯ−ＯＯ−）構造等の酸素原子同士が結合した構造を持つ化合物を含有しないことが好ましい。
【０４９３】
液晶組成物の信頼性及び長期安定性を重視する場合、液晶組成物の総量に対してのカルボニル基を有する化合物の含有量を、５質量％以下とすることが好ましく、３質量％以下とすることがより好ましく、１質量％以下とすることが更に好ましく、実質的に含有しないことが最も好ましい。
【０４９４】
ＵＶ照射による安定性を重視する場合、液晶組成物の総量に対しての塩素原子が置換している化合物の含有量を、１５質量％以下とすることが好ましく、１０質量％以下とすることがより好ましく、８質量％以下とすることが更に好ましく、５質量％以下とすることが更に好ましく、３質量％以下とすることが特に好ましく、実質的に含有しないことが最も好ましい。
【０４９５】
分子内の環構造がすべて６員環である化合物の含有量を多くすることが好ましく、液晶組成物の総量に対しての分子内の環構造がすべて６員環である化合物の含有量を、８０質量％以上とすることが好ましく、９０質量％以上とすることがより好ましく、９５質量％以上とすることが更に好ましく、実質的に１００重量％とすることが最も好ましい。
【０４９６】
液晶組成物の酸化による劣化を抑えるためには、環構造としてシクロヘキセニレン基を有する化合物の含有量を少なくすることが好ましく、液晶組成物の総量に対してのシクロヘキセニレン基を有する化合物の含有量を、１０質量％以下とすることが好ましく、８質量％以下とすることがより好ましく、５質量％以下とすることが更に好ましく、３質量％以下とすることが特に好ましく、実質的に含有しないことが最も好ましい。
【０４９７】
粘度の改善及びＴｎｉの改善を重視する場合には、水素原子がハロゲンに置換されていてもよい２−メチルベンゼン−１，４−ジイル基を分子内に持つ化合物の含有量を少なくすることが好ましく、液晶組成物の総量に対しての２−メチルベンゼン−１，４−ジイル基を分子内に持つ化合物の含有量を、１０質量％以下とすることが好ましく、８質量％以下とすることがより好ましく、５質量％以下とすることが更に好ましく、３質量％以下とすることが特に好ましく、実質的に含有しないことが最も好ましい。
【０４９８】
本明細書において、液晶組成物が「化合物Ｘ」を実質的に含有しないとは、液晶組成物が意図せず（不可避的）に含まれる量を超えて「化合物Ｘ」を含有しないという意味である。
【０４９９】
液晶組成物の平均弾性定数（ＫＡＶＧ）の好ましい下限値は、１０以上であり、１０．５以上であり、１１以上であり、１１．５以上であり、１２以上であり、１２．３以上であり、１２．５以上であり、１２．８以上であり、１３以上であり、１３．３以上であり、１３．５以上であり、１３．８以上であり、１４以上であり、１４．３以上であり、１４．５以上であり、１４．８以上であり、１５以上であり、１５．３以上であり、１５．５以上であり、１５．８以上であり、１６以上であり、１６．３以上であり、１６．５以上であり、１６．８以上であり、１７以上であり、１７．３以上であり、１７．５以上であり、１７．８以上であり、１８以上である。
【０５００】
一方、液晶組成物の平均弾性定数（ＫＡＶＧ）の好ましい上限値は、２５以下であり、２４．５以下であり、２４以下であり、２３．５以下であり、２３以下であり、２２．８以下であり、２２．５以下であり、２２．３以下であり、２２以下であり、２１．８以下であり、２１．５以下であり、２１．３以下であり、２１以下であり、２０．８以下であり、２０．５以下であり、２０．３以下であり、２０以下であり、１９．８以下であり、１９．５以下であり、１９．３以下であり、１９以下であり、１８．８以下であり、１８．５以下であり、１８．３以下であり、１８以下であり、１７．８以下であり、１７．５以下であり、１７．３以下であり、１７以下である。
【０５０１】
消費電力削減を重視する場合にはバックライトの光量を抑えることが有効であり、液晶表示素子は光の透過率を向上させることが好ましく、そのためにはＫＡＶＧの値を低めに設定することが好ましい。応答速度の改善を重視する場合にはＫＡＶＧの値を高めに設定することが好ましい。
【０５０２】
（液晶表示素子）
本発明の液晶組成物は、液晶表示素子に適用される。以下、図１，２を適宜参照しながら、本実施形態に係る液晶表示素子の例を説明する。
【０５０３】
図１は、液晶表示素子の構成を模式的に示す図である。図１では、説明のために便宜上、各構成要素を離間させて示している。
【０５０４】
本実施形態に係る液晶表示素子１は、図１に示すように、対向するように配置された第一基板２及び第二基板３と、第一基板２と第二基板３との間に設けられた液晶層４とを備えており、液晶層４は前述した液晶組成物により構成される。
【０５０５】
第一基板２には、液晶層４側の面に画素電極層５が形成されている。第二基板３には、液晶層４側に共通電極層６が形成されている。第一基板２及び第二基板３は、一対の偏光板７，８により挟持されていてもよい。第二基板３の液晶層４側には、カラーフィルタ９が更に設けられていてもよい。
【０５０６】
すなわち、一実施形態に係る液晶表示素子１は、第一偏光板７と、第一基板２と、画素電極層５と、液晶組成物を含む液晶層４と、共通電極層６と、カラーフィルタ９と、第二基板３と、第二偏光板８と、がこの順に積層された構成を有している。
【０５０７】
第一基板２及び第二基板３は、例えばガラス又はプラスチック等の柔軟性をもつ材料で形成されている。第一基板２及び第二基板３の少なくとも一方は透明な材料で形成されており、他方は透明な材料で形成されていても、金属やシリコン等の不透明な材料で形成されていてもよい。
【０５０８】
第一基板２及び第二基板３は、周縁領域に配置されたエポキシ系熱硬化性組成物等のシール材及び封止材によって互いに貼り合わされていて、その間には基板間距離を保持するために、例えば、ガラス粒子、プラスチック粒子、アルミナ粒子等の粒状スペーサー、又はフォトリソグラフィー法により形成された樹脂からなるスペーサー柱が配置されていてもよい。
【０５０９】
第一偏光板７及び第二偏光板８は、各偏光板の偏光軸を調整して視野角やコントラストが良好になるように調整することができ、それらの透過軸がノーマリブラックモードで作動するように、互いに直行する透過軸を有することが好ましい。特に、第一偏光板７及び第二偏光板８のうちいずれかは、電圧無印加時の液晶分子の配向方向と平行な透過軸を有するように配置されることが好ましい。
【０５１０】
カラーフィルタ９は、光の漏れを防止する観点で、ブラックマトリクスを形成することが好ましく、薄膜トランジスタに対応する部分にブラックマトリクス（図示せず）を形成することが好ましい。
【０５１１】
ブラックマトリクスは、アレイ基板と反対側の基板にカラーフィルタと共に設置されてもよく、アレイ基板側にカラーフィルタと共に設置されてもよく、ブラックマトリクスがアレイ基板に、カラーフィルタがもう一方の基板にそれぞれ別に設置されてもよい。また、ブラックマトリクスは、カラーフィルタと別に設置されてもよいが、カラーフィルタの各色を重ねることで透過率を低下させるものであってもよい。
【０５１２】
図２は、図１における第一基板２上に形成された画素電極層５の一部であるＩ線で囲まれた領域を拡大した平面図である。
【０５１３】
図２に示すように、第一基板２の表面に形成されている薄膜トランジスタを含む画素電極層５では、走査信号を供給するための複数のゲートバスライン１１と表示信号を供給するための複数のデータバスライン１２とが、互いに交差してマトリクス状に配置されている。なお、図２には、一対のゲートバスライン１１，１１及び一対のデータバスライン１２，１２のみが示されている。
【０５１４】
複数のゲートバスライン１１と複数のデータバスライン１２とにより囲まれた領域により、液晶表示素子の単位画素が形成され、該単位画素内には、画素電極１３が形成されている。画素電極１３は、互いに直交して十字形状をなす二つの幹部と、各幹部から延在する複数の枝部とを備える、いわゆるフィッシュボーン構造を有している。
【０５１５】
また、一対のゲートバスライン１１，１１の間には、ゲートバスライン１１と略平行にＣｓ電極１４が設けられている。また、ゲートバスライン１１とデータバスライン１２とが互いに交差している交差部近傍には、ソース電極１５及びドレイン電極１６を含む薄膜トランジスタが設けられている。ドレイン電極１６には、コンタクトホール１７が設けられている。
【０５１６】
ゲートバスライン１１及びデータバスライン１２は、好ましくはそれぞれ金属膜で形成されており、より好ましくはＡｌ、Ｃｕ、Ａｕ、Ａｇ、Ｃｒ、Ｔａ、Ｔｉ、Ｍｏ、Ｗ、Ｎｉ又はその合金で形成されており、更に好ましくはＭｏ、Ａｌ又はその合金で形成されている。
【０５１７】
画素電極１３は、透過率を向上させるために、好ましくは透明電極である。透明電極は、酸化物半導体（ＺｎＯ、ＩｎＧａＺｎＯ、ＳｉＧｅ、ＧａＡｓ、ＩＺＯ（Indium Zinc Oxide）、ＩＴＯ（Indium Tin Oxide）、ＳｎＯ、ＴｉＯ、ＡＺＴＯ（ＡｌＺｎＳｎＯ）等）をスパッタリング等することにより形成される。
この際、透明電極の膜厚は、１０〜２００ｎｍであってよい。また、電気的抵抗を低減するために、アモルファスのＩＴＯ膜を焼成することにより多結晶のＩＴＯ膜として透明電極を形成することもできる。
【０５１８】
本実施形態の液晶表示素子は、例えば、第一基板２及び第二基板３上にＡｌ又はその合金等の金属材料をスパッタリングすることにより配線を形成し、画素電極層５及び共通電極層６をそれぞれ形成することができる。また、カラーフィルタ９は、例えば、顔料分散法、印刷法、電着法又は、染色法等によって作成することができる。
【０５１９】
顔料分散法によるカラーフィルタの作成方法を一例に説明すると、カラーフィルタ用の硬化性着色組成物を、該透明基板上に塗布し、パターニング処理を施し、そして加熱又は光照射により硬化させる。この工程を、赤、緑、青の３色についてそれぞれ行うことで、カラーフィルタ用の画素部を作成することができる。また、カラーフィルタ９は、ＴＦＴ等を有する基板側に設置してもよい。
【０５２０】
第一基板２及び第二基板３は、画素電極層５及び共通電極層６がそれぞれ内側となるように対向させるが、その際にスペーサーを介して、第一基板２及び第二基板３の間隔を調整してもよい。このときは、液晶層４の厚さが、例えば１〜１００μｍとなるように調整するのが好ましい。
【０５２１】
偏光板７，８を使用する場合は、コントラストが最大になるように液晶層４の屈折率異方性Δｎと液晶層４の厚さとの積を調整することが好ましい。また、二枚の偏光板７，８がある場合は、各偏光板の偏光軸を調整して視野角やコントラトが良好になるように調整することもできる。さらに、視野角を広げるための位相差フィルムも使用することもできる。その後、エポキシ系熱硬化性組成物等のシール剤を、液晶注入口を設けた形で該基板にスクリーン印刷し、該基板同士を貼り合わせ、加熱しシール剤を熱硬化させる。
【０５２２】
２枚の基板２，３間に組成物を狭持させる方法は、通常の真空注入法又は滴下注入（ＯＤＦ：Ｏｎｅ  Ｄｒｏｐ  Ｆｉｌｌ）法等を用いることができるが、真空注入法においては滴下痕が発生しないものの、注入の跡が残る課題を有しているものであるが、本実施形態においては、ＯＤＦ法を用いて製造する表示素子により好適に使用することができる。
【０５２３】
ＯＤＦ法の液晶表示素子製造工程においては、バックプレーン又はフロントプレーンのどちらか一方の基板にエポキシ系光熱併用硬化性などのシール剤を、ディスペンサーを用いて閉ループ土手状に描画し、その中に脱気下で所定量の組成物を滴下後、フロントプレーンとバックプレーンを接合することによって液晶表示素子を製造することができる。
【０５２４】
本実施形態においては、ＯＤＦ法において、液晶組成物を基板に滴下した際の滴下痕の発生を抑えることができる。なお、滴下痕とは、黒表示した場合に液晶組成物を滴下した痕が白く浮かび上がる現象と定義する。
【０５２５】
また、ＯＤＦ法による液晶表示素子の製造工程においては、液晶表示素子のサイズに応じて最適な液晶注入量を滴下する必要があるが、本実施形態の液晶組成物は、例えば、液晶滴下時に生じる滴下装置内の急激な圧力変化や衝撃に対する影響が少なく、長時間にわたって安定的に液晶を滴下し続けることが可能であるため、液晶表示素子の歩留まりを高く保持することもできる。
【０５２６】
特に、最近流行しているスマートフォンに多用される小型液晶表示素子は、最適な液晶注入量が少ないために最適値からのずれを一定範囲内に制御すること自体が難しいが、本実施形態の液晶組成物を用いることにより、小型液晶表示素子においても安定した液晶材料の吐出量を実現できる。
【０５２７】
第１の化合物及び第２の化合物がそれぞれ重合性基を含み、液晶組成物が重合性化合物を含有する場合、これらの化合物を重合させる方法としては、液晶分子の良好な配向性能を得るためには、適度な重合速度が望ましいので、紫外線又は電子線等の活性エネルギー線を単一又は併用又は順番に照射することによって重合させる方法が好ましい。紫外線を使用する場合、偏光光源を用いてもよいし、非偏光光源を用いてもよい。
【０５２８】
また、液晶組成物を２枚の基板間に挟持させて状態で重合を行う場合には、少なくとも照射面側の基板は活性エネルギー線に対して適当な透明性が与えられていなければならない。また、光照射時にマスクを用いて特定の部分のみを重合させた後、電場や磁場又は温度等の条件を変化させることにより、未重合部分の配向状態を変化させて、更に活性エネルギー線を照射して重合させるという手段を用いてもよい。
【０５２９】
特に紫外線露光する際には、液晶組成物に交流電界を印加しながら紫外線露光することが好ましい。印加する交流電界は、周波数１０Ｈｚ〜１０ｋＨｚの交流が好ましく、周波数６０Ｈｚ〜１０ｋＨｚがより好ましく、電圧は液晶表示素子の所望のプレチルト角に依存して選ばれる。つまり、印加する電圧により液晶表示素子のプレチルト角を制御することができる。横電界型ＭＶＡモードの液晶表示素子においては、配向安定性及びコントラストの観点からプレチルト角を８０度〜８９．９度に制御することが好ましい。
【０５３０】
照射時の温度は、液晶組成物の液晶状態が保持される温度範囲内であることが好ましい。液晶組成物は、室温に近い温度、即ち、典型的には１５〜３５℃での温度で重合させることが好ましい。
【０５３１】
紫外線を発生させるランプとしては、メタルハライドランプ、高圧水銀ランプ、超高圧水銀ランプ等を用いることができる。また、照射する紫外線の波長としては、液晶組成物の吸収波長域でない波長領域の紫外線を照射することが好ましく、必要に応じて、紫外線をカットして使用することが好ましい。
【０５３２】
照射する紫外線の強度は、０．１ｍＷ／ｃｍ２〜１００Ｗ／ｃｍ２が好ましく、２ｍＷ／ｃｍ２〜５０Ｗ／ｃｍ２がより好ましい。照射する紫外線のエネルギー量は、適宜調整することができるが、１０ｍＪ／ｃｍ２〜５００Ｊ／ｃｍ２が好ましく、１００ｍＪ／ｃｍ２〜２００Ｊ／ｃｍ２がより好ましい。紫外線を照射する際に、強度を変化させてもよい。
【０５３３】
紫外線を照射する時間は照射する紫外線強度により適宜選択されるが、１０秒〜３６００秒が好ましく、１０秒〜６００秒がより好ましい。
【０５３４】
本発明の液晶組成物においては、配向助剤（第１の化合物及び第２の化合物）は上記重合性化合物の重合反応を阻害しないため、重合性化合物同士が好適に重合し、未反応の重合性化合物が液晶組成物中に残存することを抑制することができる。
【０５３５】
重合性化合物として、例えば上記一般式（Ｐ）で表される化合物を用いた場合、得られる液晶表示素子１は、二つの基板２，３と、二つの基板２，３の間に設けられた第１の化合物、第２の化合物及び一般式（Ｐ）で表される化合物の重合物を含む液晶層４とを備えている。この場合、第１の化合物、第２の化合物及び一般式（Ｐ）で表される化合物の重合物は、液晶層４中の基板２，３側に偏在していると考えられる。
なお、重合性化合物を用いない場合、液晶層４は、第１の化合物及び第２の化合物の重合物を含むことになる。
【０５３６】
液晶表示素子１は、アクティブマトリックス駆動用液晶表示素子であってよい。液晶表示素子１は、ＰＳＡ型、ＰＳＶＡ型、ＶＡ型、ＩＰＳ型、ＦＦＳ型又はＥＣＢ型の液晶表示素子であってよく、好ましくはＰＳＡ型の液晶表示素子である。
【０５３７】
本実施形態の液晶表示素子では、配向助剤（第１の化合物及び第２の化合物）を含有する液晶組成物が用いられているため、第一基板２及び第二基板３の液晶層４側にポリイミド配向膜等の配向膜が設けられている必要がない。すなわち、本実施形態の液晶表示素子は、二つの基板のうち少なくとも一方の基板がポリイミド配向膜等の配向膜を有さない構成をとることができる。
【０５３８】
以上、本発明の配向助剤、液晶組成物及び液晶表示素子を図示の実施形態に基づいて説明したが、本発明はこれに限定されるものではなく、各構成は、同様の機能を有する任意の構成に置換してもよく、他の任意の構成が付加されていてもよい。
【実施例】
【０５３９】
以下、本発明の実施例について説明するが、本発明は、以下の実施例に限定されるものではない。【０５４０】
実施例中、測定した特性は以下の通りである。【０５４１】
Ｔｎｉ  ：ネマチック相−等方性液体相転移温度（℃）
Δｎ  ：２０℃における屈折率異方性
η    ：２０℃における粘度（ｍＰａ・ｓ）
γ１  ：２０℃における回転粘性（ｍＰａ・ｓ）
Δε  ：２０℃における誘電率異方性
Ｋ３３  ：２０℃における弾性定数Ｋ３３（ｐＮ）【０５４２】
１．液晶混合物の調製
以下では、化合物の記載について、次の略号を用いる。【０５４３】
＜環構造＞【０５４４】
【化９４】
0006690782.tif 000095
【０５４５】
＜側鎖構造＞【０５４６】
【表１】
0006690782.tif 000096
【０５４７】
（ただし、表中のｎは自然数である。）【０５４８】
＜連結構造＞【０５４９】
【表２】
0006690782.tif 000097
【０５５０】
（ただし、表中のｎは自然数である。）【０５５１】
（液晶混合物ＬＣ−１）
まず、下記表３に示す処方の混合物ＨＬＣ−１を調製した。この混合物ＨＬＣ−１  １００重量％に、下記の重合性化合物（Ｒ−１−０）を０．３重量％添加し、加熱溶解することにより、液晶混合物ＬＣ−１を得た。【０５５２】
【表３】
0006690782.tif 000098
【０５５３】
【化９５】
0006690782.tif 000099
【０５５４】
（液晶混合物ＬＣ−１〜ＬＣ−８）
まず、下記表４に示す処方の混合物ＨＬＣ−２〜ＨＬＣ−８を調製した。これらの混合物ＨＬＣ−２〜ＨＬＣ−８それぞれ１００重量％に、上記の重合性化合物（Ｒ−１−０）を０．３重量％添加し、加熱溶解することにより、液晶混合物ＬＣ−２〜ＬＣ−８を得た。【０５５５】
【表４】
0006690782.tif 000100
【０５５６】
（液晶混合物ＬＣ−９〜ＬＣ−１６）
混合物ＨＬＣ−１〜ＨＬＣ−８それぞれ１００重量％に、上記の重合性化合物（Ｒ−１−０）を０．３重量％、下記の重合性化合物（Ｒ−１−１）を０．５重量％添加し、加熱溶解することにより、液晶混合物ＬＣ−９〜ＬＣ−１６を得た。【０５５７】
【化９６】
0006690782.tif 000101
【０５５８】
２．液晶組成物の調製
（実施例１）
液晶混合物ＬＣ−１  １００重量％に対して、第１の化合物として化合物（ＰＪ−Ｉ−１）を０．３重量％と、第２の化合物として化合物（ＰＪ−II−１）を０．３重量％とを添加し、液晶組成物を調製した。【０５５９】
（実施例２）
液晶混合物ＬＣ−１  １００重量％に対して、化合物（ＰＪ−Ｉ−１）を０．５重量％と、化合物（ＰＪ−II−１）を０．５重量％とを添加し、液晶組成物を調製した。【０５６０】
（実施例３）
液晶混合物ＬＣ−１  １００重量％に対して、化合物（ＰＪ−Ｉ−１）を０．５重量％と、化合物（ＰＪ−II−１）を１．０重量％とを添加し、液晶組成物を調製した。【０５６１】
（実施例４〜６）
第１の化合物を化合物（ＰＪ−Ｉ−１）から化合物（ＰＪ−Ｉ−２）に変更したこと以外は、前記実施例１〜３と同様にして液晶組成物を調製した。【０５６２】
（実施例７〜９）
第１の化合物を化合物（ＰＪ−Ｉ−１）から化合物（ＰＪ−Ｉ−３）に変更したこと以外は、前記実施例１〜３と同様にして液晶組成物を調製した。【０５６３】
（実施例１０〜１２）
第１の化合物を化合物（ＰＪ−Ｉ−１）から化合物（ＰＪ−Ｉ−４）に変更したこと以外は、前記実施例１〜３と同様にして液晶組成物を調製した。【０５６４】
（実施例１３〜１５）
第１の化合物を化合物（ＰＪ−Ｉ−１）から化合物（ＰＪ−Ｉ−５）に変更したこと以外は、前記実施例１〜３と同様にして液晶組成物を調製した。【０５６５】
（実施例１６〜１８）
第２の化合物を化合物（ＰＪ−II−１）から化合物（ＰＪ−II−２）に変更したこと以外は、前記実施例７〜９と同様にして液晶組成物を調製した。【０５６６】
（実施例１９〜２１）
第２の化合物を化合物（ＰＪ−II−１）から化合物（ＰＪ−II−３）に変更したこと以外は、前記実施例７〜９と同様にして液晶組成物を調製した。【０５６７】
（実施例２２〜２４）
第２の化合物を化合物（ＰＪ−II−１）から化合物（ＰＪ−II−４）に変更したこと以外は、前記実施例７〜９と同様にして液晶組成物を調製した。【０５６８】
（実施例２５〜２７）
第２の化合物を化合物（ＰＪ−II−１）から化合物（ＰＪ−II−２）に変更したこと以外は、前記実施例４〜６と同様にして液晶組成物を調製した。【０５６９】
（実施例２８〜３０）
第２の化合物を化合物（ＰＪ−II−１）から化合物（ＰＪ−II−３）に変更したこと以外は、前記実施例４〜６と同様にして液晶組成物を調製した。【０５７０】
（実施例３１〜３３）
第２の化合物を化合物（ＰＪ−II−１）から化合物（ＰＪ−II−４）に変更したこと以外は、前記実施例４〜６と同様にして液晶組成物を調製した。【０５７１】
（実施例３４〜４３）
液晶組成物ＬＣ−１を液晶組成物ＬＣ−２〜ＬＣ−８に変更したこと以外は、前記実施例２３と同様にして液晶組成物を調製した。【０５７２】
（比較例１）
化合物（ＰＪ−Ｉ−１）及び化合物（ＰＪ−II−１）を用いなかったこと以外は、前記実施例１と同様にして液晶組成物を調製した。【０５７３】
（比較例２〜４）
液晶混合物ＬＣ−１  １００重量％に対して、下記の化合物Ｒｅｆ−１〜Ｒｅｆ−３をそれぞれ１．０重量％添加したこと以外は、前記実施例１と同様にして液晶組成物を調製した。【０５７４】
【化９７】
0006690782.tif 000102
【０５７５】
（比較例５〜１３）
液晶混合物ＬＣ−１  １００重量％に対して、上記の化合物（ＰＪ−Ｉ−１）〜（ＰＪ−Ｉ−５）及び化合物（ＰＪ−II−１）〜（ＰＪ−II−４）をそれぞれ１．０重量％添加したこと以外は、前記実施例１と同様にして液晶組成物を調製した。【０５７６】
（比較例１４〜２０）
液晶混合物ＬＣ−１〜ＬＣ−８それぞれ１００重量％に対して、上記の化合物（ＰＪ−Ｉ−３）を１．０重量％添加したこと以外は、前記実施例１と同様にして液晶組成物を調製した。【０５７７】
３．評価
実施例及び比較例の各液晶組成物について、以下の評価試験を行った。【０５７８】
３−１．低温安定性の評価試験
液晶組成物をメンブレンフィルター（Ａｇｉｌｅｎｔ  Ｔｅｃｈｎｏｌｏｇｉｅｓ社製、ＰＴＦＥ  １３ｍｍ−０．２μｍ）にてろ過を行い、真空減圧条件にて１５分間静置し溶存空気の除去を行った。これをアセトンにて洗浄し十分に乾燥させたバイアル瓶に０．５ｇ秤量し、−２５℃の低温環境下に１４日間静置した。その後、目視にて析出の有無を観察し、以下の４段階で判定した。【０５７９】
Ａ：１４日静置後においても、析出が確認できなかった。【０５８０】
Ｂ：７日静置後において、析出が確認された。【０５８１】
Ｃ：３日静置後において、析出が確認された。【０５８２】
Ｄ：１日静置後において、析出が確認された。【０５８３】
３−２．垂直配向性の評価試験１
まず、透明共通電極層を有するが、配向膜を有さない第一の基板（共通電極基板）と、アクティブ素子により駆動される透明画素電極を含む画素電極層を有するが、配向膜を有さない第二の基板（画素電極基板）とを作製した。次に、第一の基板の外周縁部に沿ってシール材を配置し、第一の基板上であってシール材の内側に液晶組成物を滴下した。【０５８４】
その後、シール材を介して第二の基板が第一の基板に対向するように配置し、液晶組成物を第一の基板と第二の基板とで挟持した。この状態で、シール材を常圧で１１０℃、２時間の条件で硬化させた。これにより、セルギャップ３．２μｍの液晶セルを得た。【０５８５】
このときの垂直配向性及び滴下痕などの配向ムラを、偏光顕微鏡を用いて観察し、以下の４段階で評価した。【０５８６】
Ａ：端部なども含め、全面に渡り均一に垂直配向
Ｂ：ごく僅かに配向欠陥が有るも許容できるレベル
Ｃ：端部なども含め、配向欠陥が多く許容できないレベル
Ｄ：配向不良がかなり劣悪【０５８７】
３−３．垂直配向性の評価試験２
まず、カラーフィルタ層を有するが、配向膜を有さない第一の基板（フィルタ基板）と、アクティブ素子により駆動される透明画素電極を含む画素電極層を有するが、配向膜を有さない第二の基板（画素電極基板）とを作製した。次に、第一の基板の外周縁部に沿ってシール材を配置し、第一の基板上であってシール材の内側に液晶組成物を滴下した。【０５８８】
その後、シール材を介して第二の基板が第一の基板に対向するように配置し、液晶組成物を第一の基板と第二の基板とで挟持した。この状態で、シール材を常圧で１１０℃、２時間の条件で硬化させた。これにより、セルギャップ３．２μｍの液晶セルを得た。【０５８９】
このときの垂直配向性及び滴下痕などの配向ムラを、偏光顕微鏡を用いて観察し、以下の４段階で評価した。【０５９０】
Ａ：端部なども含め、全面に渡り均一に垂直配向
Ｂ：ごく僅かに配向欠陥が有るも許容できるレベル
Ｃ：端部なども含め、配向欠陥が多く許容できないレベル
Ｄ：配向不良がかなり劣悪【０５９１】
３−４．垂直配向性の評価試験３
まず、表面がパターン化された透明共通電極層部位とカラーフィルタ層部位の両方からなり、配向膜を有さない第一の基板（電極フィルタ基板）と、アクティブ素子により駆動される透明画素電極部位と画素電極層および、部分的にカラーフィルタ層部位を有するが、配向膜を有さない第二の基板（画素電極基板）とを作製した。次に、第一の基板の外周縁部に沿ってシール材を配置し、第一の基板上であってシール材の内側に液晶組成物を滴下した。【０５９２】
その後、シール材を介して第二の基板が第一の基板に対向するように配置し、液晶組成物を第一の基板と第二の基板とで挟持した。この状態で、シール材を常圧で１１０℃、２時間の条件で硬化させ、セルギャップ３．５μｍの液晶セルを得た。【０５９３】
このときの垂直配向性及び滴下痕などの配向ムラを、偏光顕微鏡を用いて観察し、以下の４段階で評価した。【０５９４】
Ａ：パターン基板境界部、端部なども含め、全面に渡り均一に垂直配向
Ｂ：ごく僅かに配向欠陥が有るも許容できるレベル
Ｃ：端部なども含め、配向欠陥が多く許容できないレベル
Ｄ：配向不良がかなり劣悪【０５９５】
３−５．プレチルト角形成の評価試験
上記「３−２．垂直配向性の評価試験１」で使用した液晶セルに、１０Ｖ、１００Ｈｚの矩形交流波を印加しながら、高圧水銀ランプを用いて、３６５ｎｍにおける照度が１００ｍ／ｃｍ２であるＵＶ光を２００秒間照射した。その後、白表示の安定性を、１０Ｖ、１００Ｈｚの矩形交流波を印加しながらセルに物理的な外力を加え、クロスニコルの状態で観察を行い、以下の４段階で評価した。【０５９６】
Ａ：端部なども含め、全面に渡り均一に垂直配向
Ｂ：ごく僅かに配向欠陥が有るも許容できるレベル
Ｃ：端部なども含め、配向欠陥が多く許容できないレベル
Ｄ：配向不良がかなり劣悪【０５９７】
３−６．残存モノマー量の評価試験
上記「３−５．プレチルト角形成の評価試験」にて使用したセルに、さらに、東芝ライテック社製のＵＶ蛍光ランプを６０分間照射した（３１３ｎｍにおける照度１．７ｍＷ／ｃｍ２）後の、重合性化合物（Ｒ１−１−０）の残存量をＨＰＬＣにて定量し、残存モノマー量を決定した。モノマーの残存量に応じて、以下の４段階で評価した。【０５９８】
Ａ：３００ｐｐｍ未満
Ｂ：３００ｐｐｍ以上５００ｐｐｍ未満。【０５９９】
Ｃ：５００ｐｐｍ以上１５００ｐｐｍ未満
Ｄ：１５００ｐｐｍ以上【０６００】
３−７．応答特性の評価試験
上記「３−５．プレチルト角形成の評価試験」にて使用したセルギャップ３．２μｍのセルに、さらに、東芝ライテック社製のＵＶ蛍光ランプを６０分間照射した（３１３ｎｍにおける照度１．７ｍＷ／ｃｍ２）。これにより得られたセルに対して、応答速度を測定した。応答速度は、６ＶにおけるＶｏｆｆを、２５℃の温度条件で、ＡＵＴＲＯＮＩＣ−ＭＥＬＣＨＥＲＳ社のＤＭＳ７０３を用いて測定した。応答特性を以下の４段階で評価した。【０６０１】
Ａ：５ｍｓ未満
Ｂ：５ｍｓ以上１５ｍｓ未満
Ｃ：１５ｍｓ以上２５ｍｓ未満
Ｄ：２５ｍｓ以上【０６０２】
【表５】
0006690782.tif 000103
【０６０３】
【表６】
0006690782.tif 000104
【０６０４】
【表７】
0006690782.tif 000105
【０６０５】
【表８】
0006690782.tif 000106
【０６０６】
【表９】
0006690782.tif 000107
【０６０７】
【表１０】
0006690782.tif 000108
【０６０８】
以上のように、本発明の配向助剤及び液晶組成物は、優れた液晶分子の配向規制力と、高い保存安定性とを有することがわかった。また、本発明の液晶表示素子は、優れた応答特性を有することもわかった。【０６０９】
また、実施例１〜４０及び比較例１〜２０と同様に、液晶混合物ＬＣ−９〜ＬＣ−１６に対して、各種配向助剤を添加し、加熱溶解することにより液晶組成物を得た。これらの液晶組成物について、上記と同様に垂直配向性の評価を行ったところ、実施例は、比較例より配向性が優れていることが確認された。
【符号の説明】
【０６１０】
１          液晶表示素子
２          第一基板
３          第二基板
４          液晶層
５          画素電極層
６          共通電極層
７、８      偏光板
９          カラーフィルタ
１１        ゲートバスライン
１２        データバスライン
１３        画素電極
１４        Ｃｚ電極
１５        ソース電極
１６        ドレイン電極
１７        コンタクトホール
【図１】
0006690782.tif 000119
【図２】
0006690782.tif 000120